(57)【要約】研磨材製品は、結合材とこの結合材に含有される研磨材粒子を含む本体を含み得る。本体は、フィラー組成物を含み得る。ある特定の実施形態において、フィラー組成物は、第一のフィラー類からの一つ以上のフィラーと第二のフィラー類からの一つ以上のフィラーを含み得る。第一のフィラー類は、パイライト、硫酸カリウム（Ｋ２ＳＯ４）、塩化カリウム（ＫＣｌ）、および石灰（ＣａＯ）、ならびにこれらの組み合わせを含み得、第二のフィラー類は、玄武岩、ムライト、硫化亜鉛（ＺｎＳ）、硫酸バリウム（ＢａＳＯ４）、チタン酸カリウム（Ｋ２Ｏ・ｎＴｉＯ２）、またはこれらの組み合わせを含み得る。【選択図】図１
2018524189.tif 000002
【特許請求の範囲】
【請求項１】
研磨材製品であって、本体が、結合材と、前記結合材に含有される研磨材粒子と、前記結合材に含有されるフィラー組成物と、を含み、
前記フィラー組成物は、第一のフィラー類から一つ以上のフィラーと第二のフィラー類から一つ以上のフィラーを含み、ここで、
前記第一のフィラー類はパイライト、硫酸カリウム（Ｋ２ＳＯ４）、塩化カリウム（ＫＣｌ）、および石灰（ＣａＯ）を含み、
前記第二のフィラー類は玄武岩、ムライト、硫化亜鉛（ＺｎＳ）、硫酸バリウム（ＢａＳＯ４）、チタン酸カリウム（Ｋ２Ｏ．ｎＴｉＯ２  ｎ＝１−１０）あるいはこれらの組み合わせを含む、本体を構成する研磨材製品。
【請求項２】
前記第一のフィラー類が、前記本体の全重量の２重量％以上から４０重量％以下のパイライトの含量を含む、請求項１に記載の研磨材製品。
【請求項３】
前記第一のフィラー類が、パイライトと硫酸カリウム（Ｋ２ＳＯ４）の組み合わせを含み、前記第一のフィラー類が、前記本体の全重量に対する重量％で測定し、硫酸カリウム（Ｃｐｓ）の含量と比較してより高い含量のパイライト（Ｃｐｙ）を含む、請求項１に記載の研磨材製品。
【請求項４】
前記第一のフィラー類が、パイライト及び硫酸カリウム（Ｋ２ＳＯ４）と塩化カリウム（ＫＣｌ）の混合物を含む、請求項１に記載の研磨材製品。
【請求項５】
前記第一のフィラー類が、前記本体の全重量に対する重量％で測定し、パイライト、硫酸カリウム（Ｋ２ＳＯ４）、塩化カリウム（ＫＣｌ）、及び石灰（ＣａＯ）の組み合わせを含む、請求項１に記載の研磨材製品。
【請求項６】
前記第二のフィラー類からの一つ以上のフィラーが、前記本体の全重量の１重量％から３０重量％以下の範囲内の含量で玄武岩を含む、請求項１に記載の研磨材製品。
【請求項７】
前記玄武岩が、繊維状物質の形状である、請求項６に記載の研磨材製品。
【請求項８】
前記第二のフィラー類からの一つ以上のフィラーが、前記本体の全重量の１重量％から３０重量％以下の範囲内の含量で硫化亜鉛（ＺｎＳ）を含む、請求項１に記載の研磨材製品。
【請求項９】
前記第二のフィラー類からの一つ以上のフィラーが、前記本体の全重量の１重量％から３０重量％以下の範囲内の含量で硫酸バリウム（ＢａＳＯ４）を含む、請求項１に記載の研磨材製品。
【請求項１０】
前記第二のフィラー類からの一つ以上のフィラーが、前記本体の全重量の０．２重量％から３０重量％以下の範囲内の含量でムライトを含む、請求項１に記載の研磨材製品。
【請求項１１】
前記ムライトが繊維状物質の形状である、請求項１０に記載の研磨材製品。
【請求項１２】
前記第二のフィラー類からの一つ以上のフィラーが、前記本体の全重量の０．１重量％以上から３０重量％以下の範囲内の含量でチタン酸カリウム（Ｋ２Ｏ．ｎＴｉＯ２  ｎ＝１−１０）を含む、請求項１に記載の研磨材製品。
【請求項１３】
前記第二のフィラー類からの一つ以上のフィラーが、硫化亜鉛（ＺｎＳ）を含む、請求項１２に記載の研磨材製品。
【請求項１４】
前記第二のフィラー類からの一つ以上のフィラーが、玄武岩を含む、請求項１２に記載の研磨材製品。
【請求項１５】
０．７％以下の最大線熱膨張率を含む、請求項１に記載の研磨材製品。
【発明の詳細な説明】
【技術分野】
【０００１】
本発明は、一般的には研磨材製品に関し、特にフィラーを含む結合研磨材製品に関する。
【背景技術】
【０００２】
結合研磨材製品は、スラブ、ビレットやインゴットを含む種々の素材の切削、研磨、または型削りに用いることができる。過酷な用途向けの結合研磨材製品は、高圧及び／または高温などの厳しい条件下にさらされる。研磨材製品の性能は、操作条件によって影響を受け得る。製造業では、改善された研磨材製品が常に継続的に要求されている。
【図面の簡単な説明】
【０００３】
実施形態は、例示として図示され、次に続く図に限定されるものではない。
【図１】図１は、従来の研磨材製品及び実施形態による研磨材製品の物性を示すグラフである。
【図２】図２は、従来の研磨材製品及び実施形態による研磨材製品の他の物性を示すグラフである。
【図３】図３は、従来の研磨材製品及び実施形態による研磨材製品の温度上昇に対する寸法変化をプロットしたものである。  図における要素は、平易さと明確さを示すため図示されたものであり、必ずしも一定の比率を表すものでないことは、当業者であれば理解するであろう。例えば、本発明の実施形態のよりよい理解を促すため、図の幾つかの要素の寸法は他の要素と比較すると誇張されている。
【発明を実施するための形態】
【０００４】
本発明の第１の態様は、結合材を含む本体、該結合材に含まれる研磨材粒子、及び該結合材に含まれるフィラー組成物を含んでいる研磨材製品であり、該フィラー組成物は第一のフィラー類から少なくとも一つのフィラーと第二のフィラー類から少なくとも一つのフィラーを含んでおり、該第一のフィラー類はパイライト、硫酸カリウム（Ｋ２ＳＯ４）、塩化カリウム（ＫＣｌ）、石灰（ＣａＯ）を含み該第二のフィラー類は玄武岩、ムライト、硫化亜鉛（ＺｎＳ）、硫酸バリウム（ＢａＳＯ４）、チタン酸カリウム（Ｋ２Ｏ．ｎＴｉＯ２  ｎ＝１−１０）またはそれらの組み合わせを含んでいる研磨材製品である。
【０００５】
本発明の第２の態様は、結合材を含む本体、該結合材に含まれる研摩材粒子、及び該結合材に含まれるフィラー  組成物を含んでいる研磨材製品であり、該フィラー組成物はパイライト、硫酸カリウム（Ｋ２ＳＯ４）、塩化カリウム（ＫＣｌ）、石灰（ＣａＯ）、またはそれらの組み合わせを含む第一のフィラー類から少なくとも一つのフィラーと、玄武岩を本体全重量の１重量％〜３０重量％以下の範囲内の含量で含んでいる第二のフィラー類を含んでいる研磨材製品である。
【０００６】
本発明の第３の態様は、結合材を含む本体、該結合材に含まれる研磨材粒子、及び該結合材に含まれるフィラー組成物を含んでいる研磨材製品であり、該フィラー組成物はパイライト、硫酸カリウム（Ｋ２ＳＯ４）、塩化カリウム（ＫＣｌ）、石灰（ＣａＯ）、またはそれらの組み合わせを含む第一のフィラー類から少なくとも一つのフィラーと、硫化亜鉛（ＺｎＳ）を本体全重量の１重量％〜３０重量％以下の範囲内の含量で含んでいる第二のフィラー類を含んでいる研磨材製品である。
【０００７】
本発明の第４の態様は、結合材を含む本体、該結合材に含まれる研磨材粒子、及び該結合材に含まれるフィラー組成物を含んでいる研磨材製品であり、該フィラー組成物はパイライト、硫酸カリウム（Ｋ２ＳＯ４）、塩化カリウム（ＫＣｌ）、石灰（ＣａＯ）、またはそれらの組み合わせを含む第一のフィラー類から少なくとも一つのフィラーと、硫酸バリウム（ＢａＳＯ４）を本体全重量の１重量％〜３０重量％以下の範囲内の含量で含んでいる第二のフィラー類を含んでいる研磨材製品である。
【０００８】
本発明の第５の態様は、結合材を含む本体、該結合材に含まれる研磨材粒子、及び該結合材に含まれるフィラー  組成物を含んでいる研磨材製品であり、該フィラー組成物はパイライト、硫酸カリウム（Ｋ２ＳＯ４）、塩化カリウム（ＫＣｌ）、炭酸カルシウム（ＣａＣＯ３）、またはそれらの組み合わせを含む第一のフィラー類から少なくとも一つのフィラーと、チタン酸カリウム（Ｋ２Ｏ．ｎＴｉＯ２  ｎ＝１−１０）を本体全重量の０．１重量％〜３０重量％以下の範囲内の含量で含んでいる第二のフィラー類を含んでいる研磨材製品である。
【０００９】
本発明の第６の態様は、結合材を含む本体、該結合材に含まれる研磨材粒子、及び該結合材に含まれるフィラー組成物を含んでいる研磨材製品であり、該フィラー組成物はパイライト、硫酸カリウム（Ｋ２ＳＯ４）、塩化カリウム（ＫＣｌ）、炭酸カルシウム（ＣａＣＯ３）、またはそれらの組み合わせを含む第一のフィラー類から少なくとも一つのフィラーと、ムライトを本体全重量の１重量％〜３０重量％以下の範囲内の含量で含んでいる第二のフィラー類を含んでいる研磨材製品である。
【００１０】
詳細な説明
本発明のよりよい理解のため、以下に図とともに説明する。以下の叙述では、本発明の特定の実施や実施形態に焦点を当てている。しかし、それらの実施や実施形態は本発明を説明するためであって、本発明の範囲あるいは応用を何ら限定するものではない。他の技術は当然ながら本出願に含まれている。
【００１１】
ここで用いられている用語「から成る」、「から成っている」、「含む」、「含んでいる」、「〜を持つ」「〜を持っている」あるいはこれらの用語の変化形は非−排他的含有を表すことを意図している。例えば、一連の特徴から成る方法、製品、または装置は、必ずしもこれらの特徴だけに限定されるものではなく、そのような方法、製品、または装置に固有なあるいは敢えて載せていない特徴を含むことができる。更に、意図的に用いている「あるいは」は「すべて含んだあるいは」および「排他的でないあるいは」を現している。例えば、ＡあるいはＢ条件は、以下のいずれであってもよい。すなわち、Ａは真（または存在）及びＢは偽（または非存在）、Ａは偽（または非存在）及びＢは真（または存在）、ＡとＢ両方が真（または存在）。
【００１２】
要素や成分を述べるため「ある」または「ひとつ」の用語もここで用いている。これは、単に理解のしやすさと発明の範囲の一般性を付与するためである。その用語が明らか他のことを示すことが述べられていなければ、この表現は「ひとつ」あるいは「少なくともひとつ」を含むと読むべきであり、単数は複数も含み、逆もまた同様である。例えば、ここで、ある単一のアイテムが述べられているとき、一つ以上のアイテムが、その単一のアイテムとして用いられていてもよい。同様に、一つ以上のアイテムが述べられている場合、ある単一のアイテムは一つ以上のアイテムの代用になりえる。
【００１３】
特に断りがない限り、ここで用いられている全ての技術的及び科学的用語は、本発明の属する分野の当業者が共通に理解するものと同じ意味を持っている。材料、方法、及び例は単に例示に過ぎず、何ら例示に限定するものではない。それらの詳細は、特定の材料や加工作業に関してある特定の詳細が述べられていないかぎり、従来の取り組みなどを含む詳細、これは製造技術の参考書籍やその他の情報源に見出されるものであるが、を含んでいる。
【００１４】
本明細書に開示する実施形態は、結合材を含みまた該結合材に含まれる研磨材製品を含む本体をもつ研磨材製品に関する。特に、該結合材はフィラー組成物を含み得る。一つの実施形態において、該フィラー組成物は第一のフィラー類から少なくとも一つのフィラーを含み得る。他の実施形態において、該フィラー組成物は第二のフィラー類から少なくとも一つのフィラーを含み得る。実施形態における該フィラー  組成物の使用は結合研磨材の性能の改善を促進し得る。特定の理論に結び付けずとも、この実施形態におけるフィラー組成物は、作業中の結合研磨材本体の過剰な体積増加を制限するのに適しており、それによって結合研磨材の寿命と操作性が改善すると考えられる。
【００１５】
一つの実施形態において、該研磨材製品の本体は、結合材中にフィラー組成物を含み得る。該フィラー組成物は、例えば、パイライト、硫酸カリウム（Ｋ２ＳＯ４）、塩化カリウム（ＫＣｌ）、石灰（ＣａＯ）、及びそれらのあらゆる組み合わせから成る第一のフィラー類からの少なくとも一つのフィラーを含み得る。他の実施形態において、該フィラー組成物は、例えば、玄武岩、ムライト、硫化亜鉛（ＺｎＳ）、硫酸バリウム（ＢａＳＯ４）、チタン酸カリウム（Ｋ２Ｏ・ｎＴｉＯ２、ここでｎは１以上で１０より小さい）、及びそれらのあらゆる組み合わせから成る第二のフィラー類からの少なくとも一つのフィラーを含み得る。  
【００１６】
一つの実施形態において、第二のフィラー類は、研磨材製品の耐熱性及び／機械的特性の改善を促進するため玄武岩を含み得る。更なる実施形態において、該フィラー組成物は、玄武岩を、例えば、本体の全重量の１重量％以上から３０重量％以下の範囲内の含有量で含んでいる第二のフィラー類を含み得る。
【００１７】
更なる実施形態において、該本体は、玄武岩を、２重量％以上、あるいは２．２重量％以上、あるいは２．４重量％以上、あるいは２．６重量％以上、あるいは２．８重量％以上、あるいは３重量％以上、あるいは３．２重量％以上、あるいは３．４重量％以上、あるいは３．６重量％以上、あるいは３．８重量％以上、あるいは４重量％以上、あるいは４．２重量％以上、あるいは４．４重量％以上、あるいは４．６重量％以上など、１％以上の含量で含み得る。他の実施形態において、該本体は、玄武岩を本体全重量に対し、２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６．５重量％以下など３０重量％以下の含量で含み得る。該本体は、玄武岩を本明細書で開示した最小及び最大の％を含む範囲内の含量で含み得ることが理解されるであろう。例えば、該本体は、本体の全重量の中で２重量％から２６重量％、２．４重量％から２２重量％の範囲、あるいは２．８重量％から１８重量％の範囲、あるいは３．２重量％から１６重量％の範囲、あるいは３．５重量％から１０重量％の範囲、あるいは３．８重量％から６．５重量％の範囲など、１重量％以上から３０重量％以下の範囲内の含量で玄武岩を含み得る。
【００１８】
更なる実施形態において、玄武岩は、幅より長さが長い細長い形状を有し得る。例えば、玄武岩は、２ｍｍ以上、あるいは２．５ｍｍ以上、あるいは３ｍｍ以上、あるいは３．５ｍｍ以上、あるいは４ｍｍ以上、あるいは５ｍｍ以上、あるいは６ｍｍ以上、あるいは７ｍｍ以上、あるいは８ｍｍ以上など１ｍｍ以上の長さを有し得る。他の例では、玄武岩の長さは１１ｍｍ以下、あるいは１０ｍｍ以下、あるいは９．５ｍｍ以下、あるいは９ｍｍ以下、あるいは８．５ｍｍ以下、あるいは８ｍｍ以下、あるいは７．５ｍｍ以下、あるいは７ｍｍ以下など１２ｍｍ以下であり得る。該玄武岩は、本明細書で開示される最小及び最大の値を含む範囲内の長さを有し得ることが理解されるであろう。例えば、該玄武岩は、２ｍｍから１１ｍｍまでの範囲内、あるいは２．５ｍｍから１０ｍｍまでの範囲、あるいは３ｍｍから９ｍｍまでの範囲など、１ｍｍ以上および１２ｍｍ以下の範囲内の長さを有し得る。特定の実施形態において、該玄武岩は３ｍｍから８ｍｍまでの範囲内の長さを有し得る。
【００１９】
更なる実施形態において、玄武岩は０．０２ｍｍ以上、あるいは０．０３ｍｍ以上、あるいは０．０４ｍｍ以上、あるいは０．０５ｍｍ以上など０．０１ｍｍ以上の幅を有し得る。別の実施形態において、玄武岩は０．７ｍｍ以下、あるいは０．６５ｍｍ以下、あるいは０．６ｍｍ以下、あるいは０．５５ｍｍ以下、あるいは０．５ｍｍ以下など０．８ｍｍ以下の幅を有し得る。該玄武岩は、本明細書に開示された最小及び最大の値を含む範囲内の幅を有し得ることが理解されるであろう。例えば、該玄武岩は、０．０３ｍｍから０．７５ｍｍまでの範囲内、あるいは０．０４ｍｍから０．６５ｍｍまでの範囲内、あるいは０．０５ｍｍから０．６ｍｍまでの範囲内など０．０１ｍｍ以上かつ０．８ｍｍ以下の範囲内の幅を有し得る。ある特定の実施形態において、玄武岩は、０．０５ｍｍから０．５ｍｍまでの範囲内の幅を有し得る。
【００２０】
更なる実施形態において、玄武岩は、長さ：幅のアスペクト比を有し得る。例えば、長さ：幅のアスペクト比は３：１以上、あるいは４：１以上、あるいは５：１以上、あるいは６：１以上、あるいは７：１以上、あるいは８：１以上、あるいは９：１以上、あるいは１０：１以上、あるいは２０：１以上、あるいは５０：１以上、あるいは１００：１以上など２：１以上であり得る。更に例えば、長さ：幅のアスペクト比は２８０：１以下、あるいは２６０：１以下、あるいは２４０：１以下、あるいは２２０：１以下、あるいは２００：１以下、あるいは１９０：１以下、あるいは１８０：１以下、あるいは１６０：１以下など３００：１以下であり得る。該玄武岩は、本明細書で開示される最小及び最大の値を含む範囲内のアスペクト比を有し得ることが理解されるであろう。例えば、該玄武岩は、３：１から２００：１までの範囲内、あるいは４：１から１９０：１など２：１以上から３００：１までの範囲内のアスペクト比を有し得る。ある特定の実施形態において、玄武岩は２：１から１６０：１までの範囲内のアスペクト比を有し得る。
【００２１】
ある実施形態において、玄武岩は、繊維状物質の形状であり得る。例えば、玄武岩は、結束された繊維状、絡み合った繊維状、またはその両方であり得る。
【００２２】
他の実施形態において、第二のフィラー類は、研磨材製品の耐熱性および／あるいは機械的特性の改善を促進するため硫化亜鉛（ＺｎＳ）を含み得る。更なる実施形態において、該組成物は、硫化亜鉛（ＺｎＳ）を本体の全重量の１重量％から３０重量％以下の範囲内の含量で含む第二のフィラー類を含み得る。
【００２３】
他の実施形態によれば、該本体は、硫化亜鉛を本体の全重量の２重量％以上、あるいは２．２重量％以上、あるいは２．４重量％以上、あるいは２．６重量％以上、あるいは２．８重量％以上、あるいは３重量％以上、あるいは３．２重量％以上、あるいは３．４重量％以上、あるいは３．６重量％以上、あるいは３．８重量％以上、あるいは４重量％以上、あるいは４．２重量％以上、あるいは４．４重量％以上、あるいは４．６重量％以上、あるいは４．８重量％以上、あるいは５重量％以上、あるいは５．２重量％以上、あるいは５．４重量％以上、あるいは５．６重量％以上、あるいは５．８重量％以上、あるいは６重量％以上、あるいは６．２重量％以上、あるいは６．４重量％以上、あるいは６．６重量％以上、あるいは６．８重量％以上、あるいは７重量％以上、あるいは７．２重量％以上、あるいは７．４重量％以上、あるいは７．６重量％以上、あるいは７．８重量％以上、あるいは８重量％以上、あるいは８．２重量％以上、あるいは８．４重量％、など１重量％以上の含量で含み得る。さらに他の実施形態において、  該本体は、硫化亜鉛を該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下など３０重量％以下の含量で含み得る。該本体は、硫化亜鉛を本明細書で開示される最小及び最大の％を含む範囲内で含み得る。例えば、該本体は、硫化亜鉛を該本体の全重量の２重量％から２８重量％の範囲内、あるいは２．８重量％から２６重量％の範囲内、あるいは３．６重量％から２４重量％の範囲内、あるいは４．２重量％から２０重量％の範囲内、５．４重量％から１６重量％の範囲内、あるいは６重量％から１０重量％の範囲内など、１重量％から３０重量％の範囲内の含量で含み得る。
【００２４】
更なる実施形態において、第二のフィラー類は、研磨材製品の耐熱性および／あるいは機械的特性の改善を促進するため硫酸バリウム（ＢａＳＯ４）を含み得る。更なる実施形態において、該フィラー組成物は、硫酸バリウム（ＢａＳＯ４）を該本体の全重量の１重量％以上３０重量％以下の範囲内の含量で含む第二のフィラー類を含み得る。
【００２５】
ある実施形態において、該本体は、硫酸バリウム（ＢａＳＯ４）を該本体の全重量の２重量％以上、あるいは２．２重量％以上、あるいは２．４重量％以上、あるいは２．６重量％以上、あるいは２．８重量％以上、あるいは３重量％以上、あるいは３．２重量％以上、あるいは３．４重量％以上、あるいは３．６重量％以上、あるいは３．８重量％以上、あるいは４重量％以上、あるいは４．２重量％以上、あるいは４．４重量％以上、あるいは４．６重量％以上、あるいは４．８重量％以上、あるいは５重量％以上、あるいは５．２重量％以上、あるいは５．４重量％以上、あるいは５．６重量％以上、あるいは５．８重量％以上、あるいは６重量％以上、あるいは６．２重量％以上など１重量％以上の含量で含み得る。他の実施形態において、該本体は、硫酸バリウム（ＢａＳＯ４）を該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６．５重量％など３０重量％以下の含量で含み得る。該本体は、硫酸バリウムを本明細書で開示される最小及び最大の％を含む範囲内で含み得ることが理解されるであろう。例えば、該本体は、硫酸バリウムを該本体の全重量の２重量％から２６重量％の範囲内、あるいは２．６重量％から２２重量％の範囲内、あるいは３．２重量％から１８重量％の範囲内、あるいは３．８重量％から１４重量％の範囲内、あるいは４重量％から１２重量％の範囲内、あるいは４．２重量％から１０重量％の範囲内など１重量％から３０重量％までの範囲内の含量で含み得る。
【００２６】
更なる実施形態において、硫酸バリウムは、２５μｍ以上、あるいは３０μｍ以上、あるいは３５μｍ以上、あるいは４０μｍ以上、あるいは４５μｍ以上など２０μｍ以上の平均粒子径を有し得る。他の実施形態において、硫酸バリウムは、７５μｍ以下、あるいは７０μｍ以下、あるいは６５μｍ以下、あるいは６０μｍ以下、あるいは５５μｍ以下、あるいは５０μｍ以下、あるいは４５μｍ以下など８０μｍ以下の平均粒子径を有し得る。硫酸バリウムは、本明細書で開示された最小及び最大の値を含む範囲内の平均粒子径を有し得ることが理解されるであろう。例えば、硫酸バリウムは、３０μｍから７０μｍの範囲内、あるいは３５μｍから６０μｍの範囲内、あるいは４０μｍから５５μｍの範囲内など２０μｍから７５μｍの範囲内の平均粒子径を有し得る。ある特定の実施形態において、玄武岩は４０μｍから５０μｍの範囲内の平均粒子径を有し得る。
【００２７】
ある実施形態において、硫酸バリウムは重晶石などの天然鉱物から製造されたもの、あるいは化学的に合成されたもの、あるいはその両方であり得る。
【００２８】
ある実施形態において、第二のフィラー類は、チタン酸カリウム（Ｋ２Ｏ・ｎＴｉＯ２）研磨材製品の耐熱性および／あるいは機械的特性の改善を促進するために含み得る。他の実施形態において、フィラー組成物は、第二のフィラー類は、チタン酸カリウム（Ｋ２Ｏ・ｎＴｉＯ２）を該本体の全重量の０．１重量％から３０重量％以下などの範囲の含量で含み得る。
【００２９】
他の例において、該本体は、チタン酸カリウム（Ｋ２Ｏ・ｎＴｉＯ２）を該本体の全重量の０．２重量％以上、あるいは０．３重量％以上、あるいは０．４重量％以上、あるいは０．５重量％以上、あるいは０．６重量％以上、あるいは０．７重量％以上、あるいは０．８重量％以上、あるいは０．９重量％以上、あるいは１重量％以上、あるいは１．１重量％以上、あるいは１．２重量％以上、あるいは１．３重量％以上、あるいは１．４重量％以上、あるいは１．５重量％など０．１重量％以上の含量で含み得る。更に他の実施形態において、該本体のチタン酸カリウム（Ｋ２Ｏ・ｎＴｉＯ２）の含量は、該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６重量％以下、あるいは５重量％以下、あるいは４重量％以下、あるいは３重量％以下、あるいは２．８重量％以下、あるいは２．６重量％以下、あるいは２．４重量％以下、あるいは２．２重量％以下、あるいは２重量％以下、あるいは１．９重量％以下、あるいは１．８重量％以下、あるいは１．７重量％以下、あるいは１．６重量％以下など３０重量％以下の含量であり得る。該本体は、チタン酸カリウムを本明細書で開示される最小及び最大の％を含む範囲内の含量で含み得ることが理解されるであろう。例えば、該本体は、チタン酸カリウムを該本体の全重量の０．２重量％から２６重量％の範囲内、あるいは０．４重量％から２２重量％の範囲内、あるいは０．６重量％から１８重量％の範囲内、あるいは０．７重量％から１４重量％の範囲内、あるいは０．８重量％から１４重量％の範囲内、あるいは１重量％から８重量％の範囲内、あるいは１．１重量％から２．８重量％など０．１重量％から３０重量％の範囲内の含量で含み得る。
【００３０】
更なる実施形態において、チタン酸カリウム（Ｋ２Ｏ・ｎＴｉＯ２）は繊維状物質の形状であり得る。例えば、チタン酸カリウム（Ｋ２Ｏ・ｎＴｉＯ２）は、混合繊維状、絡み合った繊維状、あるいはその両方であり得る。他の実施形態において、チタン酸カリウム（Ｋ２Ｏ・ｎＴｉＯ２）は０．２μｍ以上、あるいは０．３μｍ以上、あるいは０．４μｍ以上、あるいは０．５μｍ以上、あるいは０．６μｍ以上、あるいは０．８μｍ以上、あるいは０．９μｍ以上、あるいは１μｍ以上など０．１μｍ以上の粒径を持つ微粒子の形状であり得る。他の実施形態において、チタン酸カリウム（Ｋ２Ｏ・ｎＴｉＯ２）は、７５μｍ以下、あるいは７０μｍ以下、あるいは６５μｍ以下、あるいは６０μｍ以下、あるいは５５μｍ以下など８０μｍ以下の平均粒子径を有し得る。該チタン酸カリウム（Ｋ２Ｏ・ｎＴｉＯ２）は、本明細書に開示された最小及び最大の値を含む範囲内の平均粒子径を有し得ることが理解されるであろう。例えば、チタン酸カリウム（Ｋ２Ｏ・ｎＴｉＯ２）は、０．３μｍから７０μｍの範囲内、あるいは０．４μｍから６５μｍの範囲内、あるいは０．５μｍから６０μｍの範囲内、あるいは０．６μｍから５５μｍの範囲内など０．１μｍから８０μｍの範囲内の平均粒子径を有し得る。ある特定の実施形態において、チタン酸カリウム（Ｋ２Ｏ・ｎＴｉＯ２）は、０．６μｍから５５μｍの範囲内の平均粒子径を有し得る。
【００３１】
ある実施形態において、第二のフィラー類は、研磨材製品の耐熱性および／あるいは機械的特性の改善を促進するためムライトを含み得る。他の実施形態によれば、第二のフィラー組成物は、該本体の全重量の０．１重量％以上で３０重量％以下の範囲内などの含量でムライトを含んでいる第二のフィラー類を含み得る。
【００３２】
別の実施形態において、該本体は、該本体の全重量の０．２重量％以上、あるいは０．３重量％以上、あるいは０．４重量％以上、あるいは０．５重量％以上、あるいは０．６重量％以上、あるいは０．７重量％以上、あるいは０．８重量％以上、あるいは０．９重量％以上、あるいは１重量％以上、あるいは１．１重量％以上、あるいは１．２重量％以上、あるいは１．３重量％以上、あるいは１．４重量％以上、あるいは１．５重量％以上、あるいは１．６重量％以上、あるいは１．７重量％以上、あるいは１．８重量％以上、あるいは１．９重量％以上、あるいは２重量％以上など０．１重量％以上の含量でムライトを含み得る。更に別の実施形態において、該本体は、該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６重量％以下、あるいは５重量％以下、あるいは４重量％以下、あるいは３重量％以下、あるいは２．８重量％以下、あるいは２．６重量％以下、あるいは２．４重量％以下など３０重量％以下の含量でムライトを含み得る。該本体は、本明細書で開示される最小及び最大の％を含む範囲内の含量でムライトを含み得ることが理解されるであろう。例えば、該本体は、該本体の全重量の０．２重量％から２５重量％の範囲内、あるいは０．４重量％から２０重量％の範囲内、あるいは０．５重量％から１６重量％の範囲内、あるいは０．８重量％から１０重量％の範囲内、あるいは１重量％から８重量％の範囲内、あるいは１．２重量％から６重量％の範囲内、あるいは１．３重量％から４重量％の範囲内など０．１重量％から３０重量％の範囲内の含量でムライトを含み得る。
【００３３】
更なる実施形態において、ムライトは、繊維状物質の形状であり得る。例えば、ムライトは、結束された繊維、絡み合った繊維、またはその両方であり得る。別の実施形態によれば、ムライトは、酸化アルミ、シリカ、あるいはその他の組み合わせを含み得る。ある特定の実施形態において、ムライトは、実質的に酸化アルミ及びシリカを含み得る。別の特定の実施形態において、ムライトは、実質的に３Ａｌ２Ｏ３・ＳｉＯ２を含むことができる。更なる実施形態において、ムライトは、３．１６ｇ／ｃｍ３までの密度を有し得る。
【００３４】
ある実施形態において、結合材は、ここに述べた実施形態のフィラー組成物にくわえ、フィラー材を含み得る。フィラー材は、有機材、無機材、あるいはこれらのいずれかの組み合わせを含み得る。フィラー材の例としては、金属、セラミック材、ガラス材、ポリマー、あるいはこれらのいずれかの組み合わせがあり得る。特に、フィラー材は、針状の形状、薄片、粒状、繊維状、あるいはこれらのいずれかの組み合わせであり得る。さらに詳しくは、フィラー材は、０より大きくかつ２ｘ１０−５／℃（１０℃から２００℃の範囲）の熱膨張係数を有し得る。非限定的実施形態において、フィラー材は、チョップド繊維線維、ガラス繊維、鉱物ウール、金属繊維、セラミック繊維、炭素繊維、アラミド繊維、ウォラストナイト、フリット、タルク、雲母、モンモリロナイト、自然粘土などを含み得る。幾つかの実施形態において、フィラー材は、有機材あるいは無機材を含むコーティングを含み得る。例えば、ガラス繊維は、フェノール樹脂などのポリマーでコーティングされ得る。他の例において、ガラス繊維はシランでコーティングされ得る。
【００３５】
ある実施形態において、該本体は、研磨材製品の耐熱性および／機械的特性の改善を促進する分量の第一のフィラー類を含み得る。例えば、該本体は、第一のフィラー類を該本体の全重量の２重量％以上、あるいは３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上、あるいは２３重量％以上、あるいは２４重量％以上、あるいは２５重量％以上、あるいは２６重量％以上など１重量％以上含み得る。他の非限定的な実施形態において、該本体は、第一のフィラー類を該本体の全重量の５０重量％以下含み得る。例えば、該本体は、第一のフィラー類を該本体の全重量の４８重量％以下、あるいは４７重量％以下、あるいは４６重量％以下、あるいは４５重量％以下、あるいは４４重量％以下、あるいは４３重量％以下、あるいは４２重量％以下、あるいは４１重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下など４９重量％以下の含量で含み得る。該本体は、第一のフィラー類を本明細書で開示される最小及び最大の％を含む範囲内の含量で含み得ることが理解されるであろう。例えば、該本体は、第一のフィラー類を該本体の全重量の２重量％から４８重量％の範囲内、あるいは５重量％から４２重量％の範囲内、あるいは７重量％から４０重量％の範囲内、あるいは１１重量％から３８重量％など１重量％以上で５０重量％以下の範囲内の含量で含み得る。
【００３６】
ある実施形態において、該本体は、研磨材製品の耐熱性および／あるいは機械的特性の改善を促進するため第二のフィラー類を該本体の全重量の１重量％以上含み得る。例えば、該本体は、第二のフィラー類を該本体の全重量の３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上、あるいは２３重量％以上、あるいは２４重量％以上、あるいは２５重量％以上、あるいは２６重量％以上など２重量％以上含み得る。他の非限定的な実施形態において、該本体は、第二のフィラー類を該本体の全重量の４９重量％以下、あるいは４８重量％以下、あるいは４７重量％以下、あるいは４６重量％以下、あるいは４５重量％以下、あるいは４４重量％以下、あるいは４３重量％以下、あるいは４２重量％以下、あるいは４１重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下など５０重量％以下の含量で含み得る。該本体は、第二のフィラー類を本明細書に開示された最小及び最大の％を含む範囲内の含量で含み得ることが理解されるであろう。例えば、該本体は、第二のフィラー類を該本体の全重量の２重量％から４９重量％の範囲内、あるいは４重量％から４４重量％の範囲内、あるいは５重量％から４２重量％の範囲内、あるいは６重量％から３８重量％など１重量％以上で５０重量％以下の範囲内の含量で含み得る。
【００３７】
非限定的な実施形態において、該本体は、本体の全重量に対する第一のフィラー類の重量％をＦ１、本体の全重量に対する第二のフィラー類の重量％をＦ２とすると、０．１以上の比（Ｆ１／Ｆ２）を有し得る。例えば、該比（Ｆ１／Ｆ２）は、０．２以上、あるいは０．３以上、あるいは０．４以上、あるいは０．５以上、あるいは０．６以上、あるいは０．７以上、あるいは０．８以上、あるいは０．９以上、あるいは１以上、あるいは１．１以上、あるいは１．５以上、あるいは２以上、あるいは３以上、あるいは５以上、あるいは８以上、あるいは１０以上、あるいは１２以上、あるいは１５以上、あるいは１８以上、あるいは２０以上、あるいは２２以上、あるいは２５以上、あるいは２８以上、あるいは３０以上であり得る。他の非限定的な実施形態において、該比（Ｆ１／Ｆ２）は９０以下、あるいは８０以下、あるいは７０以下、あるいは６０以下、あるいは５０以下、あるいは４０以下、あるいは３０以下、あるいは２８以下、あるいは２５以下、あるいは２２以下、あるいは２０以下、あるいは１８以下、あるいは１５以下、あるいは１２以下、あるいは１０以下、あるいは８以下、あるいは６以下、あるいは５以下、あるいは４以下、あるいは３以下、あるいは２以下、あるいは１．５以下、あるいは１以下、あるいは０．９以下、あるいは０．８以下、あるいは０．７以下、あるいは０．６以下、あるいは０．５以下、あるいは０．４以下、あるいは０．３以下、あるいは０．２以下、あるいは０．１以下など１００以下であり得る。該比（Ｆ１／Ｆ２）は、本明細書で開示された最小及び最大の値を含む範囲内であり得ることが理解されるであろう。例えば、該比（Ｆ１／Ｆ２）は、０．５から９０の範囲内、あるいは０．９から７０の範囲内、あるいは２から５０の範囲内、あるいは５から２２の範囲内など０．１以上かつ１００以下を含む範囲内であり得る。
【００３８】
ある実施形態において、第一のフィラー類は、該本体の全重量を基にした重量％でパイライト、硫酸カリウム（Ｋ２ＳＯ４）、塩化カリウム（ＫＣｌ）、石灰（ＣａＯ）、及びそれらの組み合わせのいずれかを含み得る。他の実施形態において、該第一のフィラー類は、該本体の全重量を基に測定した重量％でパイライト、硫酸カリウム（Ｋ２ＳＯ４）、塩化カリウム（ＫＣｌ）、石灰（ＣａＯ）の組み合わせを含み得る。更に別の実施形態において、該第一のフィラー類は、パイライトと硫酸カリウム（Ｋ２ＳＯ４）の組み合わせであり得、ここで該第一のフィラー類は、該本体の全重量を基に測定した重量％で、硫酸カリウム（Ｃｐｓ）と比べるとより高い含量のパイライト（Ｃｐｙ）を含み得る。例えば、該本体は、１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、２．１以上、あるいは２．２以上など１以上の比（Ｃｐｙ／Ｃｐｓ）を含み得る。他の非限定的な例において、該本体は９．５以下、あるいは９以下、あるいは８．５以下、あるいは８以下、あるいは７．５以下、あるいは７以下、あるいは６．５以下、あるいは６以下、あるいは５．５以下、あるいは５以下、あるいは４．５以下、あるいは４以下、あるいは３．５以下、あるいは３以下、あるいは２．９以下、あるいは２．８以下、あるいは２．７以下、あるいは２．６以下、あるいは２．５比などの１０以下の比（Ｃｐｙ／Ｃｐｓ）を含み得る。該比（Ｃｐｙ／Ｃｐｓ）は、本明細書に開示される最小及び最大の値を含む範囲内にあり得ることが理解されるであろう。例えば、該比（Ｃｐｙ／Ｃｐｓ）は、１．１から９．５の範囲内、あるいは１．３から８．５の範囲内、あるいは１．５から７の範囲内、あるいは１．７から５．５の範囲内など１以上で１０以下の範囲内であり得る。
【００３９】
ある実施形態において、該本体は、耐熱性および／機械的特性の改善を促進する含量のパイライトを含有し得る。例えば、該本体は、パイライトを該本体の全重量の３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上など２重量％以上含有し得る。他の非限定的な実施形態において、該本体は、パイライトを該本体の全重量の４８重量％以下、あるいは４７重量％以下、あるいは４６重量％以下、あるいは４５重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下、あるいは２９重量％以下、あるいは２８重量％以下、あるいは２７重量％以下、あるいは２６重量％以下、あるいは２５重量％以下、あるいは２４重量％以下、あるいは２３重量％以下、あるいは２２重量％以下、あるいは２１重量％以下、あるいは２０重量％以下、あるいは１９重量％以下、あるいは１８重量％以下、あるいは１７重量％以下、あるいは１６重量％以下、あるいは３５重量％以下、あるいは３４重量％以下、あるいは３３重量％以下、あるいは３２重量％以下、あるいは３１重量％以下、あるいは３０重量％以下など４９重量％以下の含量で含み得る。該本体は、本明細書に開示される実施形態の最小及び最大の％を含む範囲内の含量でパイライトを含み得ることが理解されるであろう。例えば、該本体は、該本体の全重量の４重量％から４５重量％の範囲内、あるいは６重量％から４０重量％の範囲内、あるいは１０重量％から３７重量％の範囲内、あるいは１４重量％から３１重量％など２重量％以上で４９重量％以下の範囲内の含量でパイライト含み得る。
【００４０】
他の例において、第一のフィラー類は、硫酸カリウム（Ｋ２ＳＯ４）と塩化カリウム（ＫＣｌ）の組み合わせを含み得る。ある応用例において、該第一のフィラー類は、該本体の全重量を基に測定した重量％での硫酸カリウム（Ｋ２ＳＯ４）を、該本体の全重量を基に測定した重量％での塩化カリウム（ＫＣｌ）より高い含量で含み得る。他の応用例において、該第一のフィラー類は、該本体の全重量を基に測定した重量％で硫酸カリウム（Ｋ２ＳＯ４）を該本体の全重量を基に測定した重量％で塩化カリウム（ＫＣｌ）より低い含量で含み得る。
【００４１】
ある実施形態によれば、該本体は、該本体の耐熱性および／機械的特性の改善を促進するに足る総量の硫酸カリウム（Ｋ２ＳＯ４）と塩化カリウム（ＫＣｌ）を含み得る。例えば、硫酸カリウム（Ｋ２ＳＯ４）と塩化カリウム（ＫＣｌ）の総量は、該本体の全重量の２重量％以上、あるいは３重量％以上、あるいは４重量％以上、あるいは５重量％以上、あるいは６重量％以上、あるいは７重量％以上、あるいは８重量％以上など１重量％以上であり得る。他の非―限定的な実施形態によれば、該本体は、硫酸カリウム（Ｋ２ＳＯ４）と塩化カリウム（ＫＣｌ）を該本体の全重量の２５重量％以下、あるいは２０重量％以下、あるいは１９重量％以下、あるいは１８重量％以下、あるいは１７重量％以下、あるいは１６重量％以下、あるいは１５重量％以下、あるいは１４重量％以下、あるいは１３重量％以下、あるいは１２重量％以下、あるいは１１重量％以下、あるいは１０重量％以下、あるいは９重量％以下、あるいは８重量％以下、あるいは７重量％以下などの３０重量％以下の総量で含み得る。硫酸カリウム（Ｋ２ＳＯ４）と塩化カリウム（ＫＣｌ）の総量は、本明細書に開示される最小及び最大の％を含む範囲内であり得ることが理解されるであろう。例えば、総量は、該本体の全重量の３重量％から２５重量％の範囲内、あるいは５重量％から２０重量％の範囲内、あるいは６重量％から１７重量％など１重量％以上で３０重量％以下の範囲内であり得る。
【００４２】
ある実施形態において、第一のフィラー類は、硫酸カリウム（Ｋ２ＳＯ４）と塩化カリウム（ＫＣｌ）を組み合わせで含むことができ、その場合、Ｃｐｓを該本体の全重量に基づく硫酸カリウムの重量％を表すものとし、Ｃｐｃを該本体の全重量に基づく塩化カリウムの重量％の含量を表すものとするとき、第一のフィラー類は、耐熱性および／機械的特性の改善を促進するに足る比（Ｃｐｓ／Ｃｐｃ）で含み得る。例えば、該比（Ｃｐｓ／Ｃｐｃ）は、０．２以上、あるいは０．３以上、あるいは０．４以上、あるいは０．５以上、あるいは０．６以上、あるいは０．７以上、あるいは０．８以上、あるいは０．９以上、あるいは１以上、あるいは１．１以上、あるいは１．２以上、あるいは１．３以上、あるいは１．４以上、１．５以上、あるいは１．６以上、あるいは１．７以上、あるいは１．８以上、あるいは１．９以上、あるいは２以上、あるいは２．２以上、あるいは２．５以上など０．１以上であり得る。他の非限定的な実施形態において、該比（Ｃｐｓ／Ｃｐｃ）は、９．５以下、あるいは９以下、あるいは８．５以下、あるいは８以下、あるいは７．５以下、あるいは７以下、あるいは６．５以下、あるいは６以下、あるいは５．５以下、あるいは５以下、あるいは４．５以下、あるいは４以下、あるいは３．５以下、あるいは３以下、あるいは２．９以下、あるいは２．８以下、あるいは２．７以下、あるいは２．６以下、あるいは２．５以下、あるいは２以下、あるいは１．５以下、あるいは１以下、あるいは０．９以下、あるいは０．８以下、あるいは０．７以下、あるいは０．６以下、あるいは０．５以下、あるいは０．４以下、あるいは０．３以下、あるいは０．２以下、あるいは０．１以下など１０以下であり得る。該比（Ｃｐｓ／Ｃｐｃ）は、本明細書に開示される最小及び最大の値を含む範囲内であり得ることが理解されるであろう。例えば、該比（Ｃｐｓ／Ｃｐｃ）は、０．２から８の範囲内、あるいは０．４から６の範囲内、あるいは０．８から４の範囲内、あるいは１から２．５の範囲内など０．１以上で１０以下の範囲内であり得る。ある特定の実施形態において、該比（Ｃｐｓ／Ｃｐｃ）は、１以上で２以下の範囲内であり得る。
【００４３】
ある実施形態において、該第一のフィラー類は硫酸カリウム（Ｋ２ＳＯ４）と塩化カリウム（ＫＣｌ）の混合物とパイライトを含み得る。例えば、該第一のフィラー類は、該本体の全重量を基にした硫酸カリウム（Ｋ２ＳＯ４）と塩化カリウム（ＫＣｌ）の混合物の重量％と比べると、該本体の全重量を基に測定した重量％でより高いパイライトを含み得る。他の例において、該本体は、パイライト、硫酸カリウム（Ｋ２ＳＯ４）、および塩化カリウム（ＫＣｌ）を総量として含み得る。例えば、パイライト、硫酸カリウム（Ｋ２ＳＯ４）、と塩化カリウム（ＫＣｌ）の総量は、該本体の全重量の２重量％以上、あるいは３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上、あるいは２３重量％以上、あるいは２４重量％以上、あるいは２５重量％以上、あるいは２６重量％など１重量％以上であり得る。他の例において、パイライト、硫酸カリウム（Ｋ２ＳＯ４）、と塩化カリウム（ＫＣｌ）の総量は、該本体の全重量の４９重量％以下、あるいは４８重量％以下、あるいは４７重量％以下、あるいは４６重量％以下、あるいは４５重量％以下、あるいは４４重量％以下、あるいは４３重量％以下、あるいは４２重量％以下、あるいは４１重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下など５０重量％以下であり得る。パイライト、硫酸カリウム（Ｋ２ＳＯ４）、と塩化カリウム（ＫＣｌ）の総量は、本明細書に開示された最小及び最大の％を含む範囲内であり得ることが理解されるであろう。例えば、該総量は、該本体の全重量の３重量％から４７重量％の範囲内、あるいは５重量％から４２重量％の範囲内、あるいは８重量％から３８重量％の範囲内、あるいは１２重量％から３６重量％など１重量％から５０重量％の範囲内であり得る。
【００４４】
更なる実施形態において、第一のフィラー類は、硫酸カリウム（Ｋ２ＳＯ４）と塩化カリウム（ＫＣｌ）の混合物とパイライトとの組み合わせを含むことができ、Ｃｐｙを該本体の全重量を基にしたパイライトの重量％を表すものとし、Ｃｂを該本体の全重量を基にした硫酸カリウムと塩化カリウムの混合物の重量％を表すものとした場合、ある一定の比（Ｃｐｙ／Ｃｂ）で含み得る。該比（Ｃｐｙ／Ｃｂ）は、０．２以上、あるいは０．３以上、あるいは０．４以上、あるいは０．５以上、あるいは０．６以上、あるいは０．７以上、あるいは０．８以上、あるいは０．９以上、あるいは１以上、あるいは１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、２．２以上、あるいは２．５以上など０．１以上であり得る。他の非限定的な実施形態において、該比（Ｃｐｙ／Ｃｂ）は、９．５以下、あるいは９以下、あるいは８．５以下、あるいは８以下、あるいは７．５以下、あるいは７以下、あるいは６．５以下、あるいは６以下、あるいは５．５以下、あるいは５以下、あるいは４．５以下、あるいは４以下、あるいは３．５以下、あるいは３以下、あるいは２．９以下、あるいは２．８以下、あるいは２．７以下、あるいは２．６以下、あるいは２．５以下、あるいは２以下、あるいは１．５以下、あるいは１以下、あるいは０．９以下、あるいは０．８以下、あるいは０．７以下、あるいは０．６以下、あるいは０．５以下、あるいは０．４以下、あるいは０．３以下、あるいは０．２以下、あるいは０．１以下など１０以下であり得る。該比（Ｃｐｙ／Ｃｂ）は、本明細書に開示される最小及び最大の値を含む範囲内であり得ることが理解されるであろう。例えば、該比（Ｃｐｙ／Ｃｂ）は、０．４から８．５の範囲内、あるいは０．８から７の範囲内、あるいは１から６の範囲内、あるいは１．４から５など０．１以上で１０以下の範囲内であり得る。  
【００４５】
ある実施形態において、該本体は、石灰（ＣａＯ）を研磨材製品の耐熱性および／機械的特性の改善を促進する含量で含み得る。例えば、該石灰（ＣａＯ）の含量は、該本体の全重量の０．２重量％以上、あるいは０．３重量％以上、あるいは０．４重量％以上、あるいは０．５重量％以上、あるいは０．６重量％以上、あるいは０．７重量％以上、あるいは０．８重量％以上、あるいは０．９重量％以上、あるいは１重量％以上、あるいは１．１重量％以上、あるいは１．２重量％など０．１重量％以上であり得る。他の非限定的な実施形態において、該本体は、石灰（ＣａＯ）を該本体の全重量の９重量％以下、あるいは８重量％以下、あるいは７重量％以下、あるいは６重量％以下、あるいは５重量％以下、あるいは４．５重量％以下、あるいは４重量％以下、あるいは３．５重量％以下、あるいは３重量％以下、あるいは２．５重量％以下、あるいは２重量％以下、あるいは１．９重量％以下、あるいは１．８重量％以下、あるいは１．７重量％など１０重量％以下の含量で含み得る。石灰（ＣａＯ）の含量は、本明細書に開示される最小及び最大の％を含む範囲内であり得ることが理解されるであろう。例えば、石灰の（ＣａＯ）含量は、該本体の全重量の０．４重量％から８重量％の範囲内、あるいは０．７重量％から６重量％の範囲内、あるいは０．９重量％から５重量％など０．１重量％以上で１０重量％以下の範囲内であり得る。
【００４６】
別の実施形態において、第一のフィラー類は、該本体の全重量に基づいて重量％で測定した時、パイライト、硫酸カリウム（Ｋ２ＳＯ４）、塩化カリウム（ＫＣｌ）、および石灰（ＣａＯ）の組み合わせを含み得る。ある応用例において、該第一のフィラー類は、研磨材製品の耐熱性および／機械的特性の改善を促進するため、該本体の全重量に基づく重量％で石灰（Ｃｃｃ）の含量と比較すると、該本体の全重量に基づく重量％でパイライト（Ｃｐｙ）をより高い含量で含み得る。例えば、該本体は、１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上、あるいは８以上、あるいは９以上、あるいは１０以上、あるいは１１以上、あるいは１２以上、あるいは１３以上、あるいは１４以上など１以上の比（Ｃｐｙ／Ｃｃｃ）を含み得る。他の例において、該本体は、９５以下、あるいは９０以下、あるいは８５以下、あるいは８０以下、あるいは７５以下、あるいは７０以下、あるいは６５以下、あるいは６０以下、あるいは５５以下、あるいは５０以下、あるいは４５以下、あるいは４０以下、あるいは３５以下、あるいは３０以下、あるいは２５以下、あるいは２２以下、あるいは２０以下、あるいは１８以下、あるいは１６以下、など１００以下の該比（Ｃｐｙ／Ｃｃｃ）がを含み得る。該比（Ｃｐｙ／Ｃｃｃ）は、本明細書に開示される最小及び最大の値を含む範囲内であり得ることが理解されるであろう。例えば、該比（Ｃｐｙ／Ｃｃｃ）は、１．５から９０の範囲内、あるいは２から７５の範囲内、あるいは４から６０の範囲内、あるいは８から５０の範囲内、あるいは３０から２５の範囲内など１から１００の範囲内であり得る。
【００４７】
別の実施形態において、該第一のフィラー類は、研磨材製品の耐熱性および／機械的特性の改善を促進するため、該本体の全重量に基づく重量％で石灰（Ｃｃｃ）の含量と比較すると、該本体の全重量に基づく重量％で硫酸カリウム（Ｃｐｓ）をより高い含量で含み得る。例えば、該本体は、１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上、など１以上の該比（Ｃｐｓ／Ｃｃｃ）を含み得る。他の例において、該比（Ｃｐｓ／Ｃｃｃ）は、１８以下、あるいは１６以下、あるいは１４以下、あるいは１２以下、あるいは１０以下、あるいは９以下、あるいは８以下、あるいは７以下、あるいは６以下、あるいは５以下であり得る。該比（Ｃｐｓ／Ｃｃｃ）は、本明細書に開示される最小及び最大の値を含む範囲内であり得ることが理解されるであろう。例えば、該比（Ｃｐｓ／Ｃｃｃ）は、１．５から１８の範囲内、あるいは１．８から１５の範囲内、あるいは２から１２の範囲内、あるいは４から１０の範囲内など１から２０の範囲内であり得る。
【００４８】
更に他の応用例において、第一のフィラー類は、研磨材製品の耐熱性および／機械的特性の改善を促進するため、該本体の全重量に基づく重量％で石灰（Ｃｃｃ）の含量と比較すると、該本体の全重量に基づく重量％で塩化カリウム（Ｃｐｃ）をより高い含量で含み得る。例えば、該本体は、１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上、など１以上の該比（Ｃｐｓ／Ｃｃｃ）を含み得る。他の例として、該比（Ｃｐｃ／Ｃｃｃ）は、１８以下、あるいは１６以下、あるいは１４以下、あるいは１２以下、あるいは１０以下、あるいは９以下、あるいは８以下、あるいは７以下、あるいは６以下、あるいは５以下であり得る。該比（Ｃｐｃ／Ｃｃｃ）は、本明細書に開示される最小及び最大の値を含む範囲内であり得ることが理解されるであろう。例えば、該比（Ｃｐｃ／Ｃｃｃ）は、１．４から１８の範囲内、あるいは１．７から１６の範囲内、あるいは１．９から１４の範囲内、あるいは３から１２、あるいは５から１０の範囲内など１から１８の範囲内であり得る。
【００４９】
更に他の応用例においては、第一のフィラー類は、研磨材製品の耐熱性および／機械的特性の改善を促進するため、該本体の全重量に基づく重量％での石灰（Ｃｃｃ）の含量と比較して、該本体の全重量に基づく重量％での硫酸カリウムと塩化カリウムの混合物（Ｃｂ）をより高い含量で含み得る。例えば、該比（Ｃｂ／Ｃｃｃ）は、１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上であり得る。他の例において、該比（Ｃｂ／Ｃｃｃ）は１８以下、あるいは１６以下、あるいは１４以下、あるいは１２以下、あるいは１０以下、あるいは９以下、あるいは８以下、あるいは７以下、あるいは６以下、あるいは５以下であり得る。該比（Ｃｂ／Ｃｃｃ）は、本明細書に開示される最小及び最大の値を含む範囲内であり得ることが理解されるであろう。例えば、該比（Ｃｂ／Ｃｃｃ）は、１．３から１６の範囲内、あるいは１．６から１４の範囲内、あるいは２から１０の範囲内など１．１から１８の範囲内であり得る。
【００５０】
非限定的な実施形態において、研磨材粒子は、酸化物、窒化物、炭化物、ホウ化物、ケイ化物、ケイ酸塩、超砥粒、鉱物、単結晶、多結晶、非結晶及びそれらの組み合わせから成る群から選択される物質から成る。ある特定の実施形態において、研磨材粒子はアルミナを含み得る。より詳しくは、研磨材粒子は実質的にアルミナから構成され得る。
【００５１】
ある実施形態によれば、該本体は、該本体の全重量の５重量％以上で９０重量％以下の研磨材粒子を含み得る。例えば、該本体は、１５重量％から８５重量％の研磨材粒子、あるいは２５重量％から８０重量％の研磨材粒子、あるいは３５重量％から７５重量％の研磨材粒子、あるいは４０重量％から７０重量％の研磨材粒子を含み得る。ある特定の実施形態において、該本体は、該本体の全重量の５０重量％から６５重量％の研磨材粒子を含み得る。
【００５２】
別の実施形態において、研磨材製品は、室温（ここでは、２０℃から２５℃の温度範囲を言う）からスタートし、連続して５５０℃まで高められる温度範囲にさらされた時、最大線熱膨張と最大線熱膨張率を有し得る。線熱膨張の最大値の測定のため、該研磨材製品は、熱膨張分析器（例えば、パーキンエルマー社（Ｐｅｒｋｉｎ  Ｅｌｍｅｒ）の熱機械分析装置ＴＭＡ４０００）の炉にセットされ得、炉内温度を室温から５５０℃まで連続して上昇させながら、該研磨材製品の線熱膨張がＡＳＴＭ  ＤＥ８３１−０３の規定に従った動的方法で測定され得る。線熱膨張の最大値は、室温から５５０℃までの連続した温度上昇中に引き起こされた全ての線熱膨張の中で最も大きい線熱膨張のことである。最大線熱膨張率（ｌｍσ）は、等式ｌｍσ＝（ｌｍ−ｌ０）／ｌ０ｘ１００％に従って求められる。ここで、室温における研磨材製品の線形サイズ（例えば該本体の長さあるいは直径）が基線（ｌ０）であり、最大線膨張を示す温度における研磨材製品の線形サイズがｌｍである。
【００５３】
ある実施形態によれば、該研磨材製品は、１．８％以下、あるいは１．６％以下、あるいは１．４％以下、あるいは１．２％以下、あるいは１％以下、あるいは０．８％以下、あるいは０．７％以下、あるいは０．６５％以下、あるいは０．６％以下、あるいは０．５５％以下、あるいは０．５％以下、あるいは０．４５％以下など２％以下の最大線熱膨張率を有し得る。他の実施形態において、該研磨材製品は、０．０００１％以上、あるいは０．０００５％以上、あるいは０．０００７％以上、あるいは０．０００９％以上、あるいは０．００１％以上、あるいは０．００３％以上、あるいは０．００５％以上、あるいは０．００７％以上、あるいは０．００９％以上、あるいは０．０１％以上など０以上の最大線熱膨張率を有し得る。該最大線熱膨張率は、本明細書に開示される最小及び最大の％を含む範囲内であり得ることが理解されるであろう。例えば、該研磨材製品は、０．０００１％から１．２％の範囲内、あるいは０．０００３％から０．７％の範囲内、あるいは０．０００５％から０．６５％の範囲内、あるいは０．０００７％から０．６％の範囲内、あるいは０．０００９％から０．５５％の範囲内、あるいは０．００１％から０．５％など０より高く２％までの範囲内の最大線熱膨張率を有し得る。ある特定の実施形態において、該研磨材製品は、０より高く０．７％までの範囲の最大線熱膨張率を有し得る。
【００５４】
ある実施形態によれば、結合材は、熱硬化性あるいは熱可塑性ポリマーなどのポリマーを含み得る。他の実施形態によれば、結合材は、フェノール樹脂、エポキシ樹脂、ポリエステル樹脂、ポリウレタン、ポリエステル、ゴム、ポリイミド、ポリベンズイミダゾール、芳香族ポリアミド、変性フェノール樹脂（例えば、エポキシ変性かつラバー変性樹脂、可塑剤と混合されたフェノール樹脂、等）などの樹脂とこれらのいずれかの組み合わせを含み得る。ある特定の実施形態において、結合材は、フェノール樹脂を含み得る。フェノール樹脂の例としては、レゾールとノボラックを含み得る。
【００５５】
ある実施形態によれば、該本体は、該本体の全重量を基に１重量％以上で７０重量％以下の結合材を含み得る。例えば、該本体は、該本体の全重量を基に５重量％以上から６０重量％の結合材、あるいは１０重量％以上から５５重量％の結合材、あるいは１５重量％以上から５０重量％の結合材を含み得る。
【００５６】
多くの態様と実施形態が可能である。これらの態様と実施形態のいくつかは、ここに述べられている。本明細書を読んだのちには、当業者であれば、これらの態様と実施形態は単に説明のためであって、本発明の範囲を制限するものでないことを理解するであろう。実施形態は、以下に掲載する一つ以上の項目に従い得る。
【００５７】
項目１
結合材と該結合材に含まれる研磨材粒子と該結合材に含まれるフィラー組成物を含む本体から成り、
該フィラー組成物は、第一のフィラー類から一つ以上のフィラーと第二のフィラー類から一つ以上のフィラーを含み、
該第一のフィラー類はパイライト、硫酸カリウム（Ｋ２ＳＯ４）、塩化カリウム（ＫＣｌ）、および石灰（ＣａＯ）を含み、
該第二のフィラー類は玄武岩、ムライト、硫化亜鉛（ＺｎＳ）、硫酸バリウム（ＢａＳＯ４）、チタン酸カリウム（Ｋ２Ｏ．ｎＴｉＯ２  ｎ＝１−１０）あるいはこれらの組み合わせを含んでいる研磨材製品。
【００５８】
項目２
結合材と該結合材に含まれる研磨材粒子と該結合材に含まれるフィラー組成物を含む本体から成り、
該フィラー組成物は、
パイライト、硫酸カリウム（Ｋ２ＳＯ４）、塩化カリウム（ＫＣｌ）、石灰（ＣａＯ）、またはこれらの組み合わせを含む第一のフィラー類からの一つ以上のフィラーと、
玄武岩を該本体の全重量の１重量％以上で３０重量％以下の範囲内の含量で含む第二のフィラー類から成る研磨材製品。
【００５９】
項目３
結合材と該結合材に含まれる研磨材粒子と該結合材に含まれるフィラー組成物を含む本体から成り、
該フィラー組成物は、
パイライト、硫酸カリウム（Ｋ２ＳＯ４）、塩化カリウム（ＫＣｌ）、石灰（ＣａＯ）、またはこれらの組み合わせを含む第一のフィラー類からの一つ以上のフィラーと、
硫化亜鉛（ＺｎＳ）を該本体の全重量の１重量％以上で３０重量％以下の範囲内の含量で含む第二のフィラー類から成る研磨材製品。
【００６０】
項目４
結合材と該結合材に含まれる研磨材粒子と該結合材に含まれるフィラー組成物を含む本体から成り、
該フィラー組成物は、
パイライト、硫酸カリウム（Ｋ２ＳＯ４）、塩化カリウム（ＫＣｌ）、石灰（ＣａＯ）、またはこれらの組み合わせを含む第一のフィラー類からの一つ以上のフィラーと、
硫酸バリウム（ＢａＳＯ４）を該本体の全重量の１重量％以上で３０重量％以下の範囲内の含量で含む第二のフィラー類から成る研磨材製品。
【００６１】
項目５
結合材と該結合材に含まれる研磨材粒子と該結合材に含まれるフィラー組成物を含む本体から成り、
該フィラー組成物は、
パイライト、硫酸カリウム（Ｋ２ＳＯ４）、塩化カリウム（ＫＣｌ）、炭酸カルシウム（ＣａＣＯ３）、またはこれらの組み合わせを含む第一のフィラー類からの一つ以上のフィラーと、
チタン酸カリウム（Ｋ２Ｏ．ｎＴｉＯ２  ｎ＝１−１０）を該本体の全重量の０．１重量％以上で３０重量％以下の範囲内の含量で含む第二のフィラー類から成る研磨材製品。
【００６２】
項目６
結合材と該結合材に含まれる研磨材粒子と該結合材に含まれるフィラー組成物を含む本体から成り、
該フィラー組成物は、
パイライト、硫酸カリウム（Ｋ２ＳＯ４）、塩化カリウム（ＫＣｌ）、炭酸カルシウム（ＣａＣＯ３）、またはこれらの組み合わせを含む第一のフィラー類からの一つ以上のフィラーと、
ムライトを該本体の全重量の１重量％以上で３０重量％以下の範囲内の含量で含む第二のフィラー類から成る研磨材製品。
【００６３】
項目７
該本体が、第一のフィラー類を該本体の全重量の１重量％以上、あるいは２重量％以上、あるいは３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上、あるいは２３重量％以上、あるいは２４重量％以上、あるいは２５重量％以上、あるいは２６重量％以上含んでいる項目１、２、３、４、５、および６のいずれか一つの研磨材製品。
【００６４】
項目８
該本体が第一のフィラー類を該本体の全重量の５０重量％以下、あるいは４９重量％以下、あるいは４８重量％以下、あるいは４７重量％以下、あるいは４６重量％以下、あるいは４５重量％以下、あるいは４４重量％以下、あるいは４３重量％以下、あるいは４２重量％以下、あるいは４１重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下含んでいる項目１、２、３、４、５、および６のいずれか一つの研磨材製品。
【００６５】
項目９
該本体が第二のフィラー類を該本体の全重量の１重量％以上、あるいは２重量％以上、あるいは３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上、あるいは２３重量％以上、あるいは２４重量％以上、あるいは２５重量％以上、あるいは２６重量％以上含んでいる項目１、２、３、４、５、および６のいずれか一つの研磨材製品。
【００６６】
項目１０
該本体が第二のフィラー類を該本体の全重量の５０重量％以下、あるいは４９重量％以下、あるいは４８重量％以下、あるいは４７重量％以下、あるいは４６重量％以下、あるいは４５重量％以下、あるいは４４重量％以下、あるいは４３重量％以下、あるいは４２重量％以下、あるいは４１重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下含んでいる項目１、２、３、４、５、および６のいずれか一つの研磨材製品。
【００６７】
項目１１
該本体の全重量における第一のフィラー類の重量％をＦ１とし、該本体の全重量における第二のフィラー類の重量％をＦ２とするとき、該本体が０．１以上、あるいは０．２以上、あるいは０．３以上、あるいは０．４以上、あるいは０．５以上、あるいは０．６以上、あるいは０．７以上、あるいは０．８以上、あるいは０．９以上、あるいは１以上、あるいは１．１以上、あるいは１．５以上、あるいは２以上、あるいは３以上、あるいは５以上、あるいは８以上、あるいは１０以上、あるいは１２以上、あるいは１５以上、あるいは１８以上、あるいは２０以上、あるいは２２以上、あるいは２５以上、あるいは２８以上、あるいは３０以上の比（Ｆ１／Ｆ２）である項目１、２、３、４、５、および６のいずれか一つの研磨材製品。
【００６８】
項目１２
該本体の全重量における第一のフィラー類の重量％をＦ１とし、該本体の全重量における第二のフィラー類の重量％をＦ２とするとき、該本体が１００以下、あるいは９０以下、あるいは８０以下、あるいは７０以下、あるいは６０以下、あるいは５０以下、あるいは４０以下、あるいは３０以下、あるいは２８以下、あるいは２５以下、あるいは２２以下、あるいは２０以下、あるいは１８以下、あるいは１５以下、あるいは１２以下、あるいは１０以下、あるいは８以下、あるいは６以下、あるいは５以下、あるいは４以下、あるいは３以下、あるいは２以下、あるいは１．５以下、あるいは１以下、あるいは０．９以下、あるいは０．８以下、あるいは０．７以下、あるいは０．６以下、あるいは０．５以下、あるいは０．４以下、あるいは０．３以下、あるいは０．２以下、あるいは０．１以下の比（Ｆ１／Ｆ２）である項目１、２、３、４、５、および６のいずれか一つの研磨材製品。
【００６９】
項目１３
該第一のフィラー類が、該本体の全重量を基に測定した重量％で、パイライト、硫酸カリウム（Ｋ２ＳＯ４）、塩化カリウム（ＫＣｌ）、および炭酸カルシウム（ＣａＣＯ３）の組み合わせを含んでいる項目１、２、３、４、５、および６のいずれか一つの研磨材製品。
【００７０】
項目１４
該第一のフィラー類が、パイライトと硫酸カリウム（Ｋ２ＳＯ４）の組み合わせを含んでおり、該第一のフィラー類は、該本体の全重量を基に測定した重量％で、パイライト（Ｃｐｙ）を硫酸カリウム（Ｃｐｓ）の含量と比べるとより多く含んでいる項目１、２、３、４、５、および６のいずれか一つの研磨材製品。
【００７１】
項目１５
該本体が１以上の比（Ｃｐｙ／Ｃｐｓ）をもち、該比は１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは２．１以上、あるいは２．２以上である項目１４の研磨材製品。
【００７２】
項目１６
該本体が１０以下の比（Ｃｐｙ／Ｃｐｓ）をもち、該比（Ｃｐｙ／Ｃｐｓ）は９．５以下、あるいは９以下、あるいは８．５以下、あるいは８以下、７．５以下、あるいは７以下、あるいは６．５以下、あるいは６以下、あるいは５．５以下、あるいは５以下、あるいは４．５以下、あるいは４以下、あるいは３．５以下、あるいは３以下、あるいは２．９以下、あるいは２．８以下、あるいは２．７以下、あるいは２．６以下、あるいは２．５以下である項目１４の研磨材製品。
【００７３】
項目１７
該本体が該本体の全重量の２重量％以上、あるいは３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上のパイライトを含んでいる項目１、２、３、４、５、および６のいずれか一つの研磨材製品。
【００７４】
項目１８
該本体が該本体の全重量の４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下、あるいは２９重量％以下、あるいは２８重量％以下、あるいは２７重量％以下、あるいは２６重量％以下、あるいは２５重量％以下、あるいは２４重量％以下、あるいは２３重量％以下、あるいは２２重量％以下、あるいは２１重量％以下、あるいは２０重量％以下、あるいは１９重量％以下、あるいは１８重量％以下、あるいは１７重量％以下、あるいは１６重量％以下、あるいは３５重量％以下、あるいは３４重量％以下、３３重量％以下、あるいは３２重量％以下、あるいは３１重量％以下、あるいは３０重量％以下、あるいは４９重量％以下、あるいは４８重量％以下、あるいは４７重量％以下、あるいは４６重量％以下、あるいは４５重量％以下のパイライトを含んでいる項目１、２、３、４、５、および６のいずれか一つの研磨材製品。
【００７５】
項目１９
該第一のフィラー類が硫酸カリウム（Ｋ２ＳＯ４）と塩化カリウム（ＫＣｌ）の組み合わせを含んでいる項目１、２、３、４、５、および６のいずれか一つの研磨材製品。
【００７６】
項目２０
該第一のフィラー類が、該本体の全重量を基に重量％で測定した塩化カリウム（ＫＣｌ）の含量と比べると硫酸カリウム（Ｋ２ＳＯ４）を該本体の全重量を基に重量％で測定した時より高い含量で含んでいる項目１９の研磨材製品。
【００７７】
項目２１
該第一のフィラー類が、該本体の全重量を基に重量％で測定した塩化カリウム（ＫＣｌ）の含量と比べると硫酸カリウム（Ｋ２ＳＯ４）を該本体の全重量を基に重量％で測定した時より低い含量で含んでいる項目１９の研磨材製品。
【００７８】
項目２２
該本体が、硫酸カリウム（Ｋ２ＳＯ４）と塩化カリウム（ＫＣｌ）とを該本体の全重量の１重量％以上、あるいは２重量％以上、あるいは３重量％以上、あるいは４重量％以上、あるいは５重量％以上、あるいは６重量％以上、あるいは７重量％以上、あるいは８重量％以上の合計含量で含んでいる項目１９の研磨材製品。
【００７９】
項目２３
該本体が、硫酸カリウム（Ｋ２ＳＯ４）と塩化カリウム（ＫＣｌ）とを該本体の全重量の３０重量％以下、あるいは２５重量％以下、あるいは２０重量％以下、あるいは１９重量％以下、あるいは１８重量％以下、あるいは１７重量％以下、あるいは１６重量％以下、あるいは１５重量％以下、あるいは１４重量％以下、あるいは１３重量％以下、あるいは１２重量％以下、あるいは１１重量％以下、あるいは１０重量％以下、あるいは９重量％以下、あるいは８重量％以下、あるいは７重量％以下の合計含量で含んでいる項目１９の研磨材製品。
【００８０】
項目２４
該第一のフィラー類が硫酸カリウム（Ｋ２ＳＯ４）と塩化カリウム（ＫＣｌ）を組み合わせで含んでおり、該本体の全重量を基に測定した重量％で硫酸カリウムの含量をＣｐｓとし該本体の全重量を基に測定した重量％で塩化カリウムの含量をＣｐｃとした時、該第一のフィラー類は０．１以上の比（Ｃｐｓ／Ｃｐｃ）をもち、該比（Ｃｐｓ／Ｃｐｃ）は０．２以上、あるいは０．３以上、あるいは０．４以上、あるいは０．５以上、あるいは０．６以上、あるいは０．７以上、あるいは０．８以上、あるいは０．９以上、あるいは１以上、あるいは１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは２．２以上、あるいは２．５以上である項目１、２、３、４、５、および６のいずれか一つの研磨材製品。
【００８１】
項目２５
該第一のフィラー類が硫酸カリウム（Ｋ２ＳＯ４）と塩化カリウム（ＫＣｌ）の組み合わせを含み、該第一のフィラーが１０以下の比（Ｃｐｓ／Ｃｐｃ）を含み、Ｃｐｃは該本体の全重量を基に測定した重量％での硫酸カリウムの含量を表し、またＣｐｃは該本体の全重量を基に測定した重量％での塩化カリウムの含量を表し、ここで該比（Ｃｐｓ／Ｃｐｃ）は１０以下であり、該比（Ｃｐｓ／Ｃｐｃ）は９．５以下、あるいは９以下、あるいは８．５以下、あるいは８以下、あるいは７．５以下、あるいは７以下、あるいは６．５以下、あるいは６以下、あるいは５．５以下、あるいは５以下、あるいは４．５以下、あるいは４以下、あるいは３．５以下、あるいは３以下、あるいは２．９以下、あるいは２．８以下、あるいは２．７以下、あるいは２．６以下、あるいは２．５以下、あるいは２以下、あるいは１．５以下、あるいは１以下、あるいは０．９以下、あるいは０．８以下、あるいは０．７以下、あるいは０．６以下、あるいは０．５以下、あるいは０．４以下、あるいは０．３以下、あるいは０．２以下、あるいは０．１以下である、項目１、２、３、４、５、および６のいずれか一つの研磨材製品。
【００８２】
項目２６
該第一のフィラー類が、硫酸カリウム（Ｋ２ＳＯ４）と塩化カリウム（ＫＣｌ）の混合物とパイライトを含んでいる項目１、２、３、４、５、および６のいずれか一つの研磨材製品。
【００８３】
項目２７
該第一のフィラー類が、該本体の全重量を基に重量％で測定した硫酸カリウム（Ｋ２ＳＯ４）と塩化カリウム（ＫＣｌ）の混合物の含量にくらべ該本体の全重量を基に測定した重量％でパイライトをより高い含量で含んでいる項目２６の研磨材製品。
【００８４】
項目２８
該該本体が、パイライト、硫酸カリウム（Ｋ２ＳＯ４）、と  塩化カリウム（ＫＣｌ）を総量で該本体の全重量の１重量％以上、あるいは２重量％以上、あるいは３重量％以上、あるいは４重量％以上、あるいは５重量％以上、あるいは６重量％以上、あるいは７重量％以上、あるいは８重量％以上、あるいは９重量％以上、あるいは１０重量％以上、あるいは１１重量％以上、あるいは１２重量％以上、あるいは１３重量％以上、あるいは１４重量％以上、あるいは１５重量％以上、あるいは１６重量％以上、あるいは１７重量％以上、あるいは１８重量％以上、あるいは１９重量％以上、あるいは２０重量％以上、あるいは２１重量％以上、あるいは２２重量％以上、あるいは２３重量％以上、あるいは２４重量％以上、あるいは２５重量％以上、あるいは２６重量％以上含んでいる項目２６の研磨材製品。
【００８５】
項目２９
該本体が、パイライト、硫酸カリウム（Ｋ２ＳＯ４）と塩化カリウム（ＫＣｌ）を総量で該本体の全重量の５０重量％以下、あるいは４９重量％以下、あるいは４８重量％以下、あるいは４７重量％以下、あるいは４６重量％以下、あるいは４５重量％以下、あるいは４４重量％以下、あるいは４３重量％以下、あるいは４２重量％以下、あるいは４１重量％以下、あるいは４０重量％以下、あるいは３９重量％以下、あるいは３８重量％以下、あるいは３７重量％以下、あるいは３６重量％以下、あるいは３５重量％以下、あるいは３４重量％以下、あるいは３３重量％以下、あるいは３２重量％以下、あるいは３１重量％以下、あるいは３０重量％以下含んでいる項目２６の研磨材製品。
【００８６】
項目３０
該第一のフィラー類が硫酸カリウム（Ｋ２ＳＯ４）と塩化カリウム（ＫＣｌ）の混合物とパイライトとの組み合わせを含み、該本体の全重量を基に測定した重量％で硫酸カリウムと塩化カリウムの混合物の含量Ｃｂとし該本体の全重量を基に測定した重量％でパイライトの含量をＣｐｙとした時、該第一のフィラー類は０．１以上の比（Ｃｐｙ／Ｃｂ）を持ち、該比は（Ｃｐｙ／Ｃｂ）が０．２以上、あるいは０．３以上、あるいは０．４以上、あるいは０．５以上、あるいは０．６以上、あるいは０．７以上、あるいは０．８以上、あるいは０．９以上、あるいは１以上、あるいは１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは２．２以上、あるいは２．５以上である項目１、２、３、４、５、および６のいずれか一つの研磨材製品。
【００８７】
項目３１
該第一のフィラー類が硫酸カリウム（Ｋ２ＳＯ４）と塩化カリウム（ＫＣｌ）との混合物およびパイライトの組み合わせを含み、該第一のフィラー類は１０以下の該比（Ｃｐｙ／Ｃｂ）を含み、Ｃｐｙが該本体の全重量を基に測定した重量％でのパイライトの含量を表し、またＣｂが該本体の全重量を基に測定した重量％での硫酸カリウムと塩化カリウムの混合物の含量を表し、ここで該比（Ｃｐｙ／Ｃｂ）は１０以下であり、該比（Ｃｐｙ／Ｃｂ）が９．５以下、あるいは９以下、あるいは８．５以下、あるいは８以下、あるいは７．５以下、あるいは７以下、あるいは６．５以下、あるいは６以下、あるいは５．５以下、あるいは５以下、あるいは４．５以下、あるいは４以下、あるいは３．５以下、あるいは３以下、あるいは２．９以下、あるいは２．８以下、あるいは２．７以下、あるいは２．６以下、あるいは２．５以下、あるいは２以下、あるいは１．５以下、あるいは１以下、あるいは０．９以下、あるいは０．８以下、あるいは０．７以下、あるいは０．６以下、あるいは０．５以下、あるいは０．４以下、あるいは０．３以下、あるいは０．２以下、あるいは０．１以下である、項目１、２、３、４、５、および６のいずれか一つの研磨材製品。
【００８８】
項目３２
該本体が、炭酸カルシウム（ＣａＣＯ３）を該本体の全重量の０．１重量％以上、あるいは以上０．２重量％以上、あるいは０．３重量％以上、あるいは０．４重量％以上、あるいは０．５重量％以上、あるいは０．６重量％以上、あるいは０．７重量％以上、あるいは０．８重量％以上、あるいは０．９重量％以上、あるいは１重量％以上、あるいは１．１重量％以上、あるいは１．２重量％以上含んでいる項目１、２、３、４、５、および６のいずれか一つの研磨材製品。
【００８９】
項目３３
該本体が、炭酸カルシウム（ＣａＣＯ３）を該本体の全重量の１０重量％以下、あるいは９重量％以下、あるいは８重量％以下、あるいは７重量％以下、あるいは６重量％以下、あるいは５重量％以下、あるいは４．５重量％以下、あるいは４重量％以下、あるいは３．５重量％以下、あるいは３重量％以下、あるいは２．５重量％以下、あるいは２重量％以下、あるいは１．９重量％以下、あるいは１．８重量％以下、あるいは１．７重量％以下含んでいる項目１、２、３、４、５、および６のいずれか一つの研磨材製品。
【００９０】
項目３４
該第一のフィラー類が、該本体の全重量の重量％で測定したときパイライト、硫酸カリウム（Ｋ２ＳＯ４）、塩化カリウム（ＫＣｌ）と炭酸カルシウム（ＣａＣＯ３）を含んでいる項目１、２、３、４、５、および６のいずれか一つの研磨材製品。
【００９１】
項目３５
該第一のフィラー類が、該本体の全重量を基に重量％で測定した炭酸カルシウムの含量（Ｃｃｃ）に比べ、該本体の全重量を基に重量％で測定したとき、より高い含量（Ｃｐｙ）でパイライトを含んでいる項目３４の研磨材製品。
【００９２】
項目３６
該本体が、１以上の比（Ｃｐｙ／Ｃｃｃ）を持ち、該比（Ｃｐｙ／Ｃｃｃ）が１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上、あるいは８以上、あるいは９以上、あるいは１０以上、あるいは１１以上、あるいは１２以上、あるいは１３以上、あるいは１４である項目３５の研磨材製品。
【００９３】
項目３７
該本体が、１００以下の比（Ｃｐｙ／Ｃｃｃ）を持ち、該比（Ｃｐｙ／Ｃｃｃ）が９５以下、あるいは９０以下、あるいは８５以下、あるいは８０以下、あるいは７５以下、あるいは７０以下、あるいは６５以下、あるいは６０以下、あるいは５５以下、あるいは５０以下、あるいは４５以下、あるいは４０以下、あるいは３５以下、あるいは３０以下、あるいは２５以下、あるいは２２以下、あるいは２０以下、あるいは１８以下、あるいは１６以下である項目３６の研磨材製品。
【００９４】
項目３８
該第一のフィラー類が、該本体の全重量を基に重量％で測定した炭酸カルシウムの含量（Ｃｃｃ）に比べ、該本体の全重量を基に重量％で測定したとき、硫酸カリウムをより高い含量（Ｃｐｓ）で含んでいる項目３４の研磨材製品。
【００９５】
項目３９
該本体が、１以上の比（Ｃｐｓ／Ｃｃｃ）を持ち、該比（Ｃｐｓ／Ｃｃｃ）が１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上である項目３８の研磨材製品。
【００９６】
項目４０
該本体が、２０以下の比（Ｃｐｓ／Ｃｃｃ）を持ち、該比（Ｃｐｓ／Ｃｃｃ）が１８以下、あるいは１６以下、あるいは１４以下、あるいは１２以下、あるいは１０以下、あるいは９以下、あるいは８以下、あるいは７以下、あるいは６以下、あるいは５以下である項目３８の研磨材製品。
【００９７】
項目４１
該第一のフィラー類が、該本体の全重量を基に重量％で測定した炭酸カルシウムの含量（Ｃｃｃ）に比べ、該本体の全重量を基に重量％で測定したとき、塩化カリウムをより高い含量（Ｃｐｃ）で含んでいる項目３８の研磨材製品。
【００９８】
項目４２
該本体が、１以上の比（Ｃｐｃ／Ｃｃｃ）を持ち、該比（Ｃｐｃ／Ｃｃｃ）が１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上である項目４１の研磨材製品。
【００９９】
項目４３
該本体が、２０以下の比（Ｃｐｃ／Ｃｃｃ）を持ち、該比（Ｃｐｃ／Ｃｃｃ）が１８以下、あるいは１６以下、あるいは１４以下、あるいは１２以下、あるいは１０以下、あるいは９以下、あるいは８以下、あるいは７以下、あるいは６以下、あるいは５以下である項目４１の研磨材製品。  
【０１００】
項目４４
該第一のフィラー類が、該本体の全重量を基に重量％で測定した炭酸カルシウムの含量（Ｃｃｃ）に比べ、該本体の全重量を基に重量％で測定したとき、硫酸カリウムと塩化カリウムの混合物ををより高い含量（Ｃｂ）で含んでいる項目３４の研磨材製品。
【０１０１】
項目４５
該該本体が、１以上の比（Ｃｂ／Ｃｃｃ）を持ち、該比（Ｃｂ／Ｃｃｃ）が１．１以上、あるいは１．２以上、あるいは１．３以上、あるいは１．４以上、あるいは１．５以上、あるいは１．６以上、あるいは１．７以上、あるいは１．８以上、あるいは１．９以上、あるいは２以上、あるいは３以上、あるいは４以上、あるいは５以上、あるいは６以上、あるいは７以上である項目４４の研磨材製品。
【０１０２】
項目４６
該本体が、２０以下の比（Ｃｂ／Ｃｃｃ）を持ち、該比（Ｃｂ／Ｃｃｃ）が１８以下、あるいは１６以下、あるいは１４以下、あるいは１２以下、あるいは１０以下、あるいは９以下、あるいは８以下、あるいは７以下、あるいは６以下、あるいは５以下である項目３８の研磨材製品。
【０１０３】
項目４７
該第二のフィラー類が、玄武岩を該本体の全重量の１重量％から３０重量％以下の範囲内の含量で含んでいる項目１、３、４、５、および６のいずれか一つの研磨材製品。
【０１０４】
項目４８
該本体が、玄武岩を該本体の全重量の２重量％以上、あるいは２．２重量％以上、あるいは２．４重量％以上、あるいは２．６重量％以上、あるいは２．８重量％以上、あるいは３重量％以上、あるいは３．２重量％以上、あるいは３．４重量％以上、あるいは３．６重量％以上、あるいは３．８重量％以上、あるいは４重量％以上、あるいは４．２重量％以上、あるいは４．４重量％以上、あるいは４．６重量％以上の含量で含んでいる項目２および４７のいずれか一つの研磨材製品。
【０１０５】
項目４９
該第二のフィラー類が、玄武岩を含み、該玄武岩が細長い形状を有する項目１、３、４、５、および６のいずれか一つの研磨材製品。
【０１０６】
項目５０
該玄武岩が２：１以上、あるいは３：１以上、あるいは４：１以上、あるいは５：１以上、あるいは６：１以上、あるいは７：１以上、あるいは８：１以上、あるいは９：１以上、あるいは１０：１以上、あるいは２０：１以上、あるいは５０：１以上、あるいは１００：１以上の長さ：幅のアスペクト比を持つ項目４９の研磨材製品。
【０１０７】
項目５１
該玄武岩が３００：１以下、あるいは２８０：１以下、あるいは２６０：１以下、あるいは２４０：１以下、あるいは２２０：１以下、あるいは２００：１以下、あるいは１９０：１以下、あるいは１８０：１以下、あるいは１６０：１以下の長さ：幅のアスペクト比を持つ項目４９の研磨材製品。
【０１０８】
項目５２
該玄武岩が繊維状物質の形状である項目４９の研磨材製品。
【０１０９】
項目５３
該玄武岩が結束された繊維状の形状である項目４９の研磨材製品。
【０１１０】
項目５４
該玄武岩が絡み合った繊維状の形状である項目４９の研磨材製品。
【０１１１】
項目５５
該本体が、玄武岩を該本体の全重量の２８重量％以下、２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６．５重量％以下の含量で含んでいる項目２および４８のいずれか一つの研磨材製品。
【０１１２】
項目５６
該第二のフィラー類が、硫化亜鉛（ＺｎＳ）を該本体の全重量の１重量％から３０重量％以下の範囲内の含量で含んでいる項目１、２、４、５、および６のいずれか一つの研磨材製品。
【０１１３】
項目５７
該本体が、硫化亜鉛を該本体の全重量の２重量％以上、あるいは２．２重量％以上、あるいは２．４重量％以上、あるいは２．６重量％以上、あるいは２．８重量％以上、あるいは３重量％以上、あるいは３．２重量％以上、あるいは３．４重量％以上、あるいは３．６重量％以上、あるいは３．８重量％以上、あるいは４重量％以上、あるいは４．２重量％以上、あるいは４．４重量％以上、あるいは４．６重量％以上、あるいは４．８重量％以上、あるいは５重量％以上、あるいは５．２重量％以上、あるいは５．４重量％以上、あるいは５．６重量％以上、あるいは５．８重量％以上、あるいは６重量％以上、あるいは６．２重量％以上、あるいは６．４重量％以上、あるいは６．６重量％以上、あるいは６．８重量％以上、あるいは７重量％以上、あるいは７．２重量％以上、あるいは７．４重量％以上、あるいは７．６重量％以上、あるいは７．８重量％以上、あるいは８重量％以上、あるいは８．２重量％以上、あるいは８．４重量％以上の含量で含んでいる項目３および５６のいずれか一つの研磨材製品。
【０１１４】
項目５８
該本体が、硫化亜鉛を該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下の含量で含んでいる項目３および５７のいずれか一つの研磨材製品。
【０１１５】
項目５９
該第二のフィラー類が、硫酸バリウム（ＢａＳＯ４）を該本体の全重量の１重量％から３０重量％以下の範囲内の含量で含んでいる項目１、２、３、５、および６のいずれか一つの研磨材製品。  
【０１１６】
項目６０
該本体が、硫酸バリウム（ＢａＳＯ４）を該本体の全重量の２重量％以上、あるいは２．２重量％以上、あるいは２．４重量％以上、あるいは２．６重量％以上、あるいは２．８重量％以上、あるいは３重量％以上、あるいは３．２重量％以上、あるいは３．４重量％以上、あるいは３．６重量％以上、あるいは３．８重量％以上、あるいは４重量％以上、あるいは４．２重量％以上、あるいは４．４重量％以上、あるいは４．６重量％以上、あるいは４．８重量％以上、あるいは５重量％以上、あるいは５．２重量％以上、あるいは５．４重量％以上、あるいは５．６重量％以上、あるいは５．８重量％以上、あるいは６重量％以上、あるいは６．２重量％以上の含量で含んでいる項目４および５９のいずれか一つの研磨材製品。
【０１１７】
項目６１
該本体が、硫酸バリウム（ＢａＳＯ４）を該本体の全重量の２８重量％以下、２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６．５重量％以下の含量で含んでいる項目３および６０のいずれか一つの研磨材製品。
【０１１８】
項目６２
該第二のフィラー類が、チタン酸カリウム（Ｋ２Ｏ．ｎＴｉＯ２  ｎ＝１−１０）を該本体の全重量の０．１重量％から３０重量％以下の範囲内の含量で含んでいる項目１、２、３、４、および６のいずれか一つの研磨材製品。
【０１１９】
項目６３
該本体が、チタン酸カリウム（Ｋ２Ｏ．ｎＴｉＯ２  ｎ＝１−１０）を該本体の全重量の０．２重量％以上、あるいは０．３重量％以上、あるいは０．４重量％以上、あるいは０．５重量％以上、あるいは０．６重量％以上、あるいは０．７重量％以上、あるいは０．８重量％以上、あるいは０．９重量％以上、あるいは１重量％以上、あるいは１．１重量％以上、あるいは１．２重量％以上、あるいは１．３重量％以上、あるいは１．４重量％以上、あるいは１．５重量％以上の含量で含んでいる項目５および６２のいずれか一つの研磨材製品。
【０１２０】
項目６４
該本体が、チタン酸カリウム（Ｋ２Ｏ．ｎＴｉＯ２  ｎ＝１−１０）を該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６重量％以下、あるいは５重量％以下、あるいは４重量％以下、あるいは３重量％以下、あるいは２．８重量％以下、あるいは２．６重量％以下、あるいは２．４重量％以下、あるいは２．２重量％以下、あるいは２重量％以下、あるいは１．９重量％以下、あるいは１．８重量％以下、あるいは１．７重量％以下、あるいは１．６重量％以下の含量で含んでいる項目５および６２のいずれか一つの研磨材製品。
【０１２１】
項目６５
該チタン酸カリウム（Ｋ２Ｏ．ｎＴｉＯ２）が繊維状物質の形状である項目５および６２のいずれか一つの研磨材製品。
【０１２２】
項目６６
該チタン酸カリウム（Ｋ２Ｏ．ｎＴｉＯ２）が結束された繊維状の形状である項目５および６２のいずれか一つの研磨材製品。
【０１２３】
項目６７
該チタン酸カリウム（Ｋ２Ｏ．ｎＴｉＯ２）が絡み合った繊維状の形状である項目５および６２のいずれか一つの研磨材製品。
【０１２４】
項目６８
該チタン酸カリウム（Ｋ２Ｏ．ｎＴｉＯ２）が０．６ミクロンから５５ミクロンの範囲内の平均粒径を持つ微粒子の形状である項目５および６２のいずれか一つの研磨材製品。
【０１２５】
項目６９
該第二のフィラー類が、ムライトを該本体の全重量の１重量％から３０重量％以下の含量で含んでいる項目１、２、３、４、および５のいずれか一つの研磨材製品。
【０１２６】
項目７０
該本体が、ムライトを該本体の全重量の０．２重量％以上、あるいは０．３重量％以上、あるいは０．４重量％以上、あるいは０．５重量％以上、あるいは０．６重量％以上、あるいは０．７重量％以上、あるいは０．８重量％以上、あるいは０．９重量％以上、あるいは１重量％以上、あるいは１．１重量％以上、あるいは１．２重量％以上、あるいは１．３重量％以上、あるいは１．４重量％以上、あるいは１．５重量％以上、あるいは１．６重量％以上、あるいは１．７重量％以上、あるいは１．８重量％以上、あるいは１．９重量％以上、あるいは２重量％以上の含量で含んでいる項目６および６９のいずれか一つの研磨材製品。
【０１２７】
項目７１
該本体が、ムライトを該本体の全重量の２８重量％以下、あるいは２６重量％以下、あるいは２４重量％以下、あるいは２２重量％以下、あるいは２０重量％以下、あるいは１８重量％以下、あるいは１６重量％以下、あるいは１４重量％以下、あるいは１２重量％以下、あるいは１１重量％以下、あるいは１０重量％以下、あるいは９重量％以下、あるいは８重量％以下、あるいは７重量％以下、あるいは６重量％以下、あるいは５重量％以下、あるいは４重量％以下、あるいは３重量％以下、あるいは２．８重量％以下、あるいは２．６重量％以下、あるいは２．４重量％以下の含量で含んでいる項目６および６９のいずれか一つの研磨材製品。
【０１２８】
項目７２
該ムライトが、繊維状物質の形状である項目６および６９のいずれか一つの研磨材製品。
【０１２９】
項目７３
該ムライトが、結束された繊維状の形状である項目６および６９のいずれか一つの研磨材製品。
【０１３０】
項目７４
該ムライトが、絡み合った繊維状の形状である項目６および６９のいずれか一つの研磨材製品。
【０１３１】
項目７５
該結合材が、チョップド繊維線維、ガラス繊維、鉱物ウール、金属繊維、セラミック繊維、炭素繊維、アラミド繊維、ウォラストナイト、フリット、タルク、雲母、モンモリロナイト、自然粘土、およびこれらのあらゆる組み合わせを含むフィラー材を更に含んでいる項目１、２、３、４、５、および６のいずれか一つの研磨材製品。
【０１３２】
項目７６
該研磨材製品が、更に０．７％以下、あるいは０．６５％以下、あるいは０．６以下、あるいは０．５５％以下、あるいは０．５％で０より大きい最大線熱膨張率を持つ項目１、２、３、４、５、および６のいずれか一つの研磨材製品。
【０１３３】
項目７７
該研磨材粒子が、酸化物、窒化物、炭化物、ホウ化物、ケイ化物、ケイ酸塩、超砥粒、鉱物、単結晶、多結晶、非結晶及びそれらの組み合わせから成る群から選択される物質を含んでいる項目１、２、３、４、５、および６のいずれか一つの研磨材製品。
【０１３４】
項目７８
該研磨材粒子がアルミナを含んでいる項目１、２、３、４、５、および６のいずれか一つの研磨材製品。
【０１３５】
項目７９
該研磨材粒子が実質的にアルミナを含んでいる項目１、２、３、４、５、および６のいずれか一つの研磨材製品。
【０１３６】
項目８０
該本体が、該本体の全重量の５重量％以上で９０重量％以下の研磨材粒子を含んでいる項目１、２、３、４、５、および６のいずれか一つの研磨材製品。
【０１３７】
項目８１
該結合材が、ポリマーを含んでいる項目１、２、３、４、５、および６のいずれか一つの研磨材製品。
【０１３８】
項目８２
該結合材が、樹脂を含んでいる項目１、２、３、４、５、および６のいずれか一つの研磨材製品。
【０１３９】
項目８３
該結合材が、フェノール樹脂を含んでいる項目１、２、３、４、５、および６のいずれか一つの研磨材製品。
【０１４０】
項目８４
該本体が、該本体の全重量の１重量％以上で７０重量％以下の結合材を含んでいる項目１、２、３、４、５、および６のいずれか一つの研磨材製品。
【実施例】
【０１４１】
実施例１
上述の実施形態である研磨材製品の試料Ａ〜Ｆと従来の研磨材製品の試料（対照）を作った。これらの試料には、同じ結合材と同様の重量の研磨材粒子を含ませた。フィラー組成物と含量が試料によって異なっていた。以下の表１に試料の組成の概要が記されている。
【０１４２】
【表１】
2018524189.tif 000003
【０１４３】
対照試料と試料Ａ〜Ｆを形成するための物質を準備した。各試料に対応するノボラック樹脂とフィラーを表１に示す含量で３０分間混合し、各試料の結合材を準備し、該結合材は、使用する前に、４〜１２時間加温した。表１の研磨材粒子は、初めに液体フェノール樹脂と、混合容器内で２〜７分間又は該粒子がすべて湿潤し液体フェノール樹脂でコーティングされるまで混合された。次に、湿潤した研磨材粒子は、予め準備された結合剤と組み合わされ、およそ２〜５分間混合され、その後ＣＳＦ（ガラス繊維）または玄武岩繊維が最後に加えられ、およそ２０秒から１分間攪拌され、各試料用の混合物を形成した。各試料用の混合物を型に注ぎ入れ、１４０℃〜２００℃の温度、１０００〜１６００トンの荷重で３０〜６０分間熱圧縮した。試料を型から取り出し、１５０℃〜２５０℃の温度で１５〜２５時間炉内で加熱した。試験前に、試料を６０℃以下に空冷した。
【０１４４】
熱機械分析装置ＴＭＡ４０００（パーキンエルマー）を用いて、すべての試料の線熱膨張を、２０℃から５５０℃まで温度が変化する間測定した。結果は図１に示されている。示されている通り、対照試料はおよそ０．５８％の最大線熱膨張率を示す一方試料Ａ〜Ｆは各々０．５２％、０．１４％、０．１２％、０．２％、０．３５％、および０．２％の最大線熱膨張率を示している。
【０１４５】
実施例２
ヘンシャン（Ｈｅｎｇｓｈａｎ）切削機を用いて、対照試料、試料Ａ、Ｃ、およびＥの切削試験を行った。切削は、ステンレス３０４被加工物を用い、被加工物温度１００℃から５５０℃までで行った。砥石回転速度は８０ｍ／秒、被加工物速度は、６０ｍ／分であった。横送りは２５ｍｍで切削深さは１．０ｍｍであった。各試料の相対切削能は、表２に示されているが、対照試料のＧ−率に対する各対照試料、試料Ａ、Ｃ、およびＥのＧ−率を比較することによって分析した。相対切削能は同じ組成を持つ２つの試料で平均であった。試料ＣとＥは、対照試料と比較すると改善された切削能を示した。
【０１４６】
【表２】
2018524189.tif 000004
【０１４７】
対照試料、試料ＢおよびＦの２組を、それぞれ２０℃以下と４５０℃で破壊係数（ＭＯＲ）の測定に付した。各組の試料は、２０℃以下または４５０℃で３０分間保たれた後、１０ｋＮの荷重を加えられ１．２７ｍｍ／分の速度でインストロン（Ｉｎｓｔｒｏｎ）３３６７上で試験された。図２に示されているように、試料対照は２０℃では５５．３ＭＰａのＭＯＲを４５０℃では３５．９ＭＰａを示した。試料ＢとＦは試料対照と比べ２０℃ではほぼ同じでそれぞれ５６．６ＭＰａと５６．３ＭＰａであったが、４５０℃では改善されたＭＯＲであった。試料Ｂは４５０℃では４４．０ＭＰａのＭＯＲであり、試料Ｆは４６．９ＭＰａであった。
【０１４８】
実施例３
上述の実施形態である研磨材製品Ｇ〜Ｌを実施例１の試料と同様に作成した。試料ＧとＬの組成は下の表３に示されている。
【０１４９】
【表３】
2018524189.tif 000005
【０１５０】
実施例４
下の表４に示される組成を持つ研磨材製品の試料が形成された。試料Ｍは参照試料として用いられた。試料Ｋ、Ｌ、とＮ〜Ｑは上述の実施形態を代表するものである。
【０１５１】
【表４】
2018524189.tif 000006
【０１５２】
試料Ｋ〜Ｑを形成するための物質を準備した。各試料に対応するノボラック樹脂とフィラーを表４に示す含量で３０分間混合し、各試料の結合材を準備し、該結合材は、使用する前に、４〜１２時間加温した。表４の研磨材粒子は、初めに液体フェノール樹脂と、混合容器内で２〜７分間又は該粒子がすべて湿潤し液体フェノール樹脂でコーティングされるまで混合された。次に、湿潤した研磨材粒子は、予め準備された結合剤と組み合わされ、およそ２〜５分間混合され、その後ＮＳＧ（ガラス繊維）または玄武岩繊維が最後に加えられ、およそ２０秒から１分間攪拌され、各試料用の混合物を形成した。各試料用の混合物を型に注ぎ入れ、１４０℃〜２００℃の温度、１０００〜１６００トンの荷重で３０〜６０分間熱圧縮した。試料を型から取り出し、１５０℃〜２５０℃の温度で１５〜２５時間炉内で加熱した。試験前に、試料を６０℃以下に空冷した。
【０１５３】
熱機械分析装置ＴＭＡ４０００（パーキンエルマー）を用いて、すべての試料の線熱膨張を、２０℃から５５０℃まで温度が変化する間測定した。結果は図３に示されている。示されている通り、試料Ｍはおよそ０．５９％の最大線熱膨張率を示す一方試料Ｋ、Ｌ、とＮ〜Ｑは各々０．１３％、０．３４％、０．１９％、０．１３％、０．２９％、および０．２７％の最大線熱膨張率を示している。  
【０１５４】
本実施形態は、従来技術からの発展を示している。特に、上述のある実施形態では、第一のフィラー類と第二のフィラー類を含むフィラー組成物を含んでいる。幾つかの実施形態では、ある一定の含量のフィラーを用いている。更に、ある実施形態では、互いに相対的な含量でフィラーを用いており、そのことが、性能の改良を促進する。意外なことに、実施形態のある研磨材製品は、従来の研磨材製品と比べると、２０℃〜５５０℃の温度で容量が減少し、また特に高温下で、機械的特性（例えば、ＭＯＲ）が改善している。この耐熱性と性能の改善により、上述の実施形態の研磨材製品は、高温切削など、高温での作業に特に有用である。
【０１５５】
一般的な叙述や例示として上述した手順は必ずしも必要ではなく、また特定の手順の一部も必ずしも必要でなく、上述に加え一つ以上の更なる手順を付け加えてもよいことは、留意されたい。更に、記した手順の順番は、必ずしも行われる順である必要はない。
【０１５６】
利点や優位点や問題に対する解決策を、特定の実施形態に関連して述べてきた。しかし、全ての利点、優位点、あるいは解決策をもたらす、上述の利点や優位点や問題に対する解決策、およびあらゆる特徴が、一部のまたは全ての請求項に欠くことのできない、あるいは要求されている、あるいは必須の特徴であると解釈すべきではない。数多くの態様と実施形態が可能である。これらの態様と実施形態のいくつかはここに述べられている。本明細書を読んだ後に、当業者であれば、これらの態様と実施形態は単に説明のためであり本発明の範囲をなんら制限するものではないことは理解するであろう。付け加えて、当業者であれば、アナログ回路を含むいくつかの実施形態は、同様にデジタル回路を用いても実行可能であるということ、また逆もまたしかりであることを理解するであろう。
【０１５７】
本明細書及び上述の実施形態の解説は、多様な実施形態の構成の一般的理解を促すためのものである。本明細書及び図表は、全ての要素や、上述の構成や方法を用いる装置やシステムの特徴を余すところなく包括的に説明するためのものではない。別々の実施形態  は、ある一つの実施形態の中に組み合わせてもよく、逆に、簡潔な説明のため、ある一つの実施形態の文脈中に述べられた多様な特徴は別々に与えられてもよく、あるいはあらゆる部分的組み合わせにしてもよい。更に、範囲内のものとして述べられた基準値はその範囲内のありとあらゆる値を含んでいる。本明細書を読んだのち初めて、当業者にとっては、数多くの他の実施形態が明らかであろう。本開示の範囲を逸脱しない限り、構成の置き換え、理論的置き換え、その他の入れ替えなどの他の実施形態を採用してもよく、本開示から派生させることができる。従って、本開示は、制限のためよりむしろ解説のためであると認識されるべきである。利点や優位点や問題に対する解決策を、特定の実施形態に関連して述べてきた。しかし、全ての利点、優位点、あるいは解決策をもたらす、上述の利点や優位点や問題に対する解決策、およびあらゆる特徴が、一部のまたは全ての請求項に欠くことのできない、あるいは要求されている、あるいは必須の特徴であると解釈すべきではない。
【０１５８】
要約書は、何ら本請求項の範囲あるいは意義を解釈する為または制限する為に用いられるものではないとの理解の基、特許法を遵守するため、要約書を作成し提出する。加えて、前述の図の詳細な説明において、開示の様々な特徴が組み合わされ、あるいは効率的な開示のため一つの実施形態として述べられている。この開示は、上述の実施形態が、各請求項に明確に記述されていることより多くの特徴を必要とするという意図を反映しているものとして理解してはならない。むしろ、以下の請求項に反映されているように、発明の主題は、開示されたいずれかの実施形態にあるすべての特徴を目指すものではなくそれより少ない。従って、次に続く請求項は、図の詳細な説明の中に組み込まれ、各請求項は個々に、それ自身の請求の主題を明確に定義するものである。
【図１】
2018524189.tif 000007
【図２】
2018524189.tif 000008
【図３】
2018524189.tif 000009
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
研磨材製品であって、本体が、結合材と、前記結合材に含有される研磨材粒子と、前記結合材に含有されるフィラー組成物と、を含み、
前記フィラー組成物は、第一のフィラー類から一つ以上のフィラーと第二のフィラー類から一つ以上のフィラーを含み、ここで、
前記第一のフィラー類はパイライト、硫酸カリウム（Ｋ２ＳＯ４）、塩化カリウム（ＫＣｌ）、および石灰（ＣａＯ）を含み、
前記第二のフィラー類は玄武岩、ムライト、硫酸バリウム（ＢａＳＯ４）、チタン酸カリウム（Ｋ２Ｏ．ｎＴｉＯ２  ｎ＝１−１０）あるいはこれらの組み合わせを含み、
前記玄武岩が、結束された繊維状、絡み合った繊維状、またはその両方である、本体を構成する研磨材製品。
【請求項２】
前記本体が、前記本体の全重量の２重量％以上から４０重量％以下のパイライトの含量を含む、請求項１に記載の研磨材製品。
【請求項３】
前記第一のフィラー類からの前記一つ以上のフィラーが、パイライトと硫酸カリウム（Ｋ２ＳＯ４）の組み合わせを含み、前記第一のフィラー類が、前記本体の全重量に対する重量％で測定し、硫酸カリウム（Ｃｐｓ）の含量と比較してより高い含量のパイライト（Ｃｐｙ）を含む、請求項１に記載の研磨材製品。
【請求項４】
前記第一のフィラー類からの前記一つ以上のフィラーが、パイライト及び硫酸カリウム（Ｋ２ＳＯ４）と塩化カリウム（ＫＣｌ）の混合物を含む、請求項１に記載の研磨材製品。
【請求項５】
前記本体が、前記本体の全重量に対する重量％で測定し、パイライト、硫酸カリウム（Ｋ２ＳＯ４）、塩化カリウム（ＫＣｌ）、及び石灰（ＣａＯ）の組み合わせを含む、請求項１に記載の研磨材製品。
【請求項６】
前記第二のフィラー類からの一つ以上のフィラーが、前記本体の全重量の１重量％から３０重量％以下の範囲内の含量で玄武岩を含む、請求項１に記載の研磨材製品。
【請求項７】
前記チタン酸カリウム（Ｋ２Ｏ．ｎＴｉＯ２  ｎ＝１−１０）が、繊維状物質の形状である、請求項１に記載の研磨材製品。
【請求項８】
前記第二のフィラー類からの一つ以上のフィラーが、前記本体の全重量の１重量％から３０重量％以下の範囲内の含量で硫化亜鉛（ＺｎＳ）を含む、請求項１に記載の研磨材製品。
【請求項９】
前記第二のフィラー類からの一つ以上のフィラーが、前記本体の全重量の１重量％から３０重量％以下の範囲内の含量で硫酸バリウム（ＢａＳＯ４）を含む、請求項１に記載の研磨材製品。
【請求項１０】
前記第二のフィラー類からの一つ以上のフィラーが、前記本体の全重量の０．２重量％から３０重量％以下の範囲内の含量でムライトを含む、請求項１に記載の研磨材製品。
【請求項１１】
前記ムライトが繊維状物質の形状である、請求項１０に記載の研磨材製品。
【請求項１２】
前記第二のフィラー類からの一つ以上のフィラーが、前記本体の全重量の０．１重量％以上から３０重量％以下の範囲内の含量でチタン酸カリウム（  Ｋ２Ｏ．ｎＴｉＯ２  ｎ＝１−１０）を含む、請求項１に記載の研磨材製品。
【請求項１３】
前記第二のフィラー類からの一つ以上のフィラーが、硫化亜鉛（ＺｎＳ）を含む、請求項１２に記載の研磨材製品。
【請求項１４】
前記第二のフィラー類からの一つ以上のフィラーが、前記玄武岩を含む、請求項１２に記載の研磨材製品。
【請求項１５】
０．７％以下の最大線熱膨張率を含む、請求項１に記載の研磨材製品。
【国際調査報告】
2018524189.tif 000010
2018524189.tif 000011